(57)【要約】      （修正有）【課題】高い増粘力、高い粘度指数、及び／またはより良好な（より低い）ブルックフィールド粘度を有する、潤滑油組成物中の粘度調整剤の提供。【解決手段】１〜４個の炭素のアルキル鎖長を有する短鎖アルキル（メタ）アクリレートモノマー単位、及び１２〜２０個の炭素のアルキル鎖長を有する長鎖アルキル（メタ）アクリレートモノマー単位を少なくとも含む、約８８〜約９６モルパーセントのアルキル（メタ）アクリレートモノマー単位であって、前記長鎖アルキル（メタ）アクリレートモノマー単位と、前記短鎖アルキル（メタ）アクリレートモノマー単位とのアルキルモル比が、２．０超及び５．５未満である、アルキル（メタ）アクリレートモノマー単位と、約０．１〜約６モルパーセントの２−ヒドロキシエチル（メタ）アクリレートモノマー単位と、を含む、ポリマー。【選択図】なし【特許請求の範囲】
【請求項１】
潤滑油組成物中の粘度調整剤に好適なポリマーであって、前記ポリマーが、
１〜４個の炭素のアルキル鎖長を有する短鎖アルキル（メタ）アクリレートモノマー単位、及び１２〜２０個の炭素のアルキル鎖長を有する長鎖アルキル（メタ）アクリレートモノマー単位を少なくとも含む、約８８〜約９６モルパーセントのアルキル（メタ）アクリレートモノマー単位であって、前記長鎖アルキル（メタ）アクリレートモノマー単位と、前記短鎖アルキル（メタ）アクリレートモノマー単位とのアルキルモル比が、２．０超及び５．５未満である、アルキル（メタ）アクリレートモノマー単位と、約０．１〜約６モルパーセントの２−ヒドロキシエチル（メタ）アクリレートモノマー単位と、を含む、ポリマー。
【請求項２】
前記ポリマーが、約１５〜約３０モルパーセントの前記短鎖アルキル（メタ）アクリレートモノマー単位、及び約５８〜約８１モルパーセントの前記長鎖アルキル（メタ）アクリレートモノマー単位を含み、かつ／または前記アルキル（メタ）アクリレートモノマー単位が、メチル（メタ）アクリレート、及びラウリル（メタ）アクリレートの両方を含み、かつ前記ポリマーが、約９５モルパーセント以下の前記メチル（メタ）アクリレートと、前記ラウリル（メタ）アクリレートと、を組み合わせたものを含み、かつ／または前記メチル（メタ）アクリレートモノマー単位、及び前記ラウリル（メタ）アクリレートモノマー単位のモルパーセントの合計と、前記２−ヒドロキシエチル（メタ）アクリレートモノマー単位のモルパーセントとの（メタ）アクリレート比が、約１４超である、請求項１に記載のポリマー。
【請求項３】
前記（メタ）アクリレート比が、約１６〜約２０であり、前記ポリマーが、約２８０以上の粘度指数を有する、請求項２に記載のポリマー。
【請求項４】
前記ポリマーが、約５〜約６モルパーセントの前記２−ヒドロキシエチル（メタ）アクリレートモノマー単位を含む、請求項１に記載のポリマー。
【請求項５】
前記アルキル（メタ）アクリレートモノマー単位が、ブチル（メタ）アクリレートモノマー単位、または１６〜２０個の炭素のアルキル鎖長を有する長鎖アルキル（メタ）アクリレートモノマー単位のうちの１つ以上をさらに含み、かつ前記ポリマーが、１５モルパーセント以下の前記ブチル（メタ）アクリレート、及び約７．５モルパーセント以下の１６〜２０個の炭素の平均アルキル鎖長を有する前記アルキル（メタ）アクリレートを含み、かつ／または前記ポリマーが、５〜９個の炭素のアルキル鎖長を有するアルキル（メタ）アクリレートモノマー単位を含まない、請求項２に記載のポリマー。
【請求項６】
前記ポリマーが、少なくとも約１００ｋｇ／モルの重量平均分子量を有する、または前記ポリマーが、少なくとも約１５０ｋｇ／モルの重量平均分子量を有する、または前記ポリマーが、少なくとも約２００ｋｇ／モルの重量平均分子量を有する、または前記ポリマーが、約１５０〜約５００ｋｇ／モルの重量平均分子量を有する、請求項１に記載のポリマー。
【請求項７】
前記ポリマーが、約１５〜約３０モルパーセントのメチル（メタ）アクリレート、約６０〜約７５モルパーセントのラウリル（メタ）アクリレート、約０〜約１５モルパーセントのブチル（メタ）アクリレート、約０〜約７．５モルパーセントの１６〜２０個の炭素のアルキル鎖長を有する長鎖アルキル（メタ）アクリレート、及び約０〜約７．５モルパーセントの分散剤モノマー単位を含む、請求項１に記載のポリマー。
【請求項８】
潤滑油組成物であって、
５０重量％超の基油と、重合したモノマー単位として、１〜４個の炭素のアルキル鎖長を有する短鎖アルキル（メタ）アクリレートモノマー単位、及び１２〜２０個の炭素のアルキル鎖長を有する長鎖アルキル（メタ）アクリレートモノマー単位の両方を含む、約８８〜約９６モルパーセントのアルキル（メタ）アクリレートモノマー単位と、約０．１〜約６モルパーセントの２−ヒドロキシエチル（メタ）アクリレートモノマー単位と、を有する（メタ）アクリレートポリマーを含む、粘度指数向上剤と、を含み、前記長鎖アルキル（メタ）アクリレートモノマー単位と、前記短鎖アルキル（メタ）アクリレートモノマー単位とのアルキルモル比が、２．０超及び５．５未満である、潤滑油組成物。
【請求項９】
前記（メタ）アクリレートポリマーが、約１５〜約３０モルパーセントの前記短鎖アルキル（メタ）アクリレートモノマー単位、及び約５８〜約８１の前記長鎖アルキル（メタ）アクリレートモノマー単位を含み、かつ／または前記アルキル（メタ）アクリレートモノマー単位が、メチル（メタ）アクリレートモノマー単位、及びラウリル（メタ）アクリレートモノマー単位の両方を含み、かつ前記（メタ）アクリレートポリマーが、約９５モルパーセント以下の前記メチル（メタ）アクリレートと、前記ラウリル（メタ）アクリレートモノマー単位と、を組み合わせたものを含み、かつ／または前記メチル（メタ）アクリレートモノマー単位、及び前記ラウリル（メタ）アクリレートモノマー単位のモルパーセントの合計と、前記２−ヒドロキシエチル（メタ）アクリレートモノマー単位のモルパーセントとの前記（メタ）アクリレート比が、約１４超である、請求項８に記載の潤滑油組成物。
【請求項１０】
前記（メタ）アクリレートモル比が、１４超〜約２０であり、前記（メタ）アクリレートポリマーが、約２８０以上の粘度指数を有する、請求項９に記載の潤滑油組成物。
【請求項１１】
前記（メタ）アクリレートポリマーが、約５〜約６モルパーセントの前記２−ヒドロキシエチル（メタ）アクリレートモノマー単位を含む、請求項８に記載の潤滑油組成物。
【請求項１２】
前記アルキル（メタ）アクリレートモノマー単位が、ブチル（メタ）アクリレートモノマー単位、及び１６〜２０個の炭素のアルキル鎖長を有する長鎖アルキル（メタ）アクリレートモノマー単位のうちの１つ以上をさらに含み、かつ前記（メタ）アクリレートポリマーが、１５モルパーセント以下の前記ブチル（メタ）アクリレートモノマー単位、及び約７．５モルパーセント以下の１６〜２０個の炭素のアルキル鎖長を有する前記長鎖アルキル（メタ）アクリレートモノマー単位を含む、請求項８に記載の潤滑油組成物。
【請求項１３】
前記（メタ）アクリレートポリマーが、約１５〜約３０モルパーセントのメチル（メタ）アクリレート、約６０〜約７５モルパーセントのラウリル（メタ）アクリレート、約０〜約１５モルパーセントのブチル（メタ）アクリレート、約０〜約７．５モルパーセントの１６〜２０個の炭素のアルキル鎖長を有する長鎖アルキル（メタ）アクリレート、及び約０〜約７．５モルパーセントの分散剤モノマー単位を含み、かつ／または前記ポリマーが、５〜９個の炭素のアルキル鎖長を有するアルキル（メタ）アクリレートモノマー単位を含まない、請求項８に記載の潤滑油組成物。
【請求項１４】
前記ポリマーが、少なくとも約１００ｋｇ／モルの重量平均分子量を有する、または前記ポリマーが、少なくとも約１５０ｋｇ／モルの重量平均分子量を有する、または前記ポリマーが、少なくとも約２００ｋｇ／モルの重量平均分子量を有する、または前記ポリマーが、約１５０〜約５００ｋｇ／モルの重量平均分子量を有する、請求項８に記載の潤滑油組成物。
【請求項１５】
前記基油組成物中の前記（メタ）アクリレートポリマーの処理率が、約１〜約１０重量パーセントである、請求項８に記載の潤滑油組成物。
【発明の詳細な説明】
【技術分野】
【０００１】
本開示は、潤滑油組成物中の粘度指数向上剤に好適なポリマーに関し、さらにこのようなポリマーを含む油組成物に関する。本開示はまた、（メタ）アクリレートモノマー由来のポリマー組成物、及び粘度調整剤として使用するのに好適なポリマー中の（メタ）アクリレートモノマー単位の種々のモル比にも関する。
【背景技術】
【０００２】
鉱物油及び合成油潤滑剤、例えばドライブライン流体、エンジン油、または自動変速装置流体（ＡＴＦ）は、広い温度変化にわたって必ずしも同じ機能を果たすわけではない。このような潤滑剤は、例えば、熱がこれらの粘度及び皮膜形成能力を低下させるため、高温において効果が低下する可能性がある。代替的に、潤滑剤はまた、潤滑剤の粘度が上昇するので、低温において効果が低下する可能性もある。この問題は、多くの油潤滑剤に共通しており、温度変化による潤滑油の粘度の変化に関する任意の尺度である、「粘度指数」（ＶＩ）に関して特徴付けることができる。ＶＩが低いほど、温度変化による油の粘度変化が大きく、逆もまた同様である。潤滑剤の粘度は、その摩擦を減らす能力に密接に関連する。一般的に、依然として２つの移動表面を引き離す、最も粘度の低い潤滑剤が要望されている。潤滑剤の粘度が高すぎる場合、表面を移動させるのに大量のエネルギーを必要とし、潤滑剤の粘度が低すぎる場合、表面が接触し、摩擦が増加する。多くの潤滑剤用途、例えばエンジン油、ドライブライン流体、または自動変速装置流体の潤滑は、広範囲の温度にわたって一貫して作用する潤滑剤を必要とする。しかしながら、多くの潤滑剤は、自動車に必要とされる広範囲の温度にわたる一貫性を保つために十分に高いＶＩを本質的に有しない。
【０００３】
この欠点に対処するための試みにおいて、粘度指数向上剤（「ＶＩＩ」）が、潤滑剤に添加され得る。粘度指数向上剤は、通常ポリマーであり、高温及び低温での潤滑剤の粘度変化を低減するために添加される。粘度指数向上剤が、低粘度油に添加される場合、粘度指数向上剤は、温度が上昇するにつれて、油を効果的に増粘させる。このことは、鉱物油の潤滑効果が、広範囲の温度にわたって広大され得ることを意味する。
【０００４】
場合によっては、自動変速装置流体（ＡＴＦ）は、変速機の時間に対する摩擦係数の変化（ｄμ／ｄｔ＜０）の関数であると考えられる、シャダーの最小化（すなわち、耐シャダー特性）に役立つ。その上、自動変速装置のシフト特性は、ＡＴＦの摩擦特性に主に依存する。ＡＴＦ流体は、典型的には、流体の寿命にわたる高くかつ安定した摩擦性能、良好な耐シャダー性能、及び広い温度範囲にわたる耐摩耗性能を有する必要がある。これらの特性は、しばしば、今日のＡＴＦ潤滑剤組成物が、整備間隔を最大化する、またはさらに良好には、装置の寿命の間、油の整備を回避する必要もあるという要件とのバランスをとるための課題となる。これは、業界では、ライフタイムフィル（ｌｉｆｅｔｉｍｅ  ｆｉｌｌ）または「フィルフォーライフ（ｆｉｌｌ−ｆｏｒ−ｌｉｆｅ）」流体と称される。したがって、経時的なＡＴＦの摩擦特性の維持、すなわち摩擦耐久性もまた、流体の所望の特性であり得る。
【０００５】
潤滑剤成分、例えば粘度指数向上剤などの添加または濃度の増加を含む、潤滑油の摩擦特性を改善するうえでの幾つかの先の努力が試みられた。一例として、ＶＩＩの１つの型は、ポリ（メタ）アクリレート（ＰＭＡ）ポリマーである。成分の添加または濃度の増加は、製造の複雑性を増大させ、かつ製品コストを増加させ得る。ＰＭＡ添加剤が、ＶＩＩとして使用されてきたが、既知の例は、高度な構造を有し、製造コストを引き上げる高度な技術に依存し、粘度指数に関して中程度の効果しかもたらさない。
【図面の簡単な説明】
【０００６】
【図１】ＰＭＡポリマー中の、長鎖アルキル（メタ）アクリレートと、短鎖アルキル（メタ）アクリレートと、のアルキル比の関数としての、代表的なＰＭＡポリマーの改善された粘度指数（ＶＩ）のグラフである。
【図２】ＰＭＡポリマー中の、ラウリル（メタ）アクリレートと、メチル（メタ）アクリレートと、の合計と、ヒドロキシエチル（メタ）アクリレート（ＨＥＭＡ）と、の（メタ）アクリレート比の関数としての、代表的なＰＭＡポリマーの改善された粘度指数（ＶＩ）のグラフである。
【発明の概要】
【０００７】
本発明は、高い増粘力、高い粘度指数、及び／またはより良好な（より低い）ブルックフィールド粘度を有する、潤滑油組成物中の粘度調整剤に好適なポリマーに関する。一態様において、ポリマーは、１〜４個の炭素のアルキル鎖長を有する短鎖アルキル（メタ）アクリレートモノマー単位と、１２〜２０個の炭素のアルキル鎖長を有する長鎖アルキル（メタ）アクリレートモノマー単位と、を少なくとも含む、約８８〜約９６モルパーセントのアルキル（メタ）アクリレートモノマー単位を含むことができる。ポリマーは、２．０超及び５．５未満である、長鎖アルキル（メタ）アクリレートモノマー単位と、短鎖アルキル（メタ）アクリレートモノマー単位と、のアルキルモル比を示すことができ、約０．１〜約６モルパーセントの２−ヒドロキシエチル（メタ）アクリレートモノマー単位をさらに含む。
【０００８】
前項のポリマーはまた、１つ以上の追加の特徴と、個別にまたは組み合わせて、組み合わされ得る。これらの追加の特徴は、以下、ポリマーが、約１５〜約３０モルパーセントの短鎖アルキル（メタ）アクリレートモノマー単位、及び約５８〜約８１モルパーセントの長鎖アルキル（メタ）アクリレートモノマー単位を含むこと；アルキル（メタ）アクリレートモノマー単位が、メチル（メタ）アクリレート、及びラウリル（メタ）アクリレートの両方を含み、ポリマーが、約９５モルパーセント以下のメチル（メタ）アクリレートと、ラウリル（メタ）アクリレートと、を組み合わせたものを含むこと；メチル（メタ）アクリレートモノマー単位、及びラウリル（メタ）アクリレートモノマー単位のモルパーセントの合計と、２−ヒドロキシエチル（メタ）アクリレートモノマー単位のモルパーセントとの（メタ）アクリレート比が、約１４超であること；（メタ）アクリレート比が、約１６〜約２０であり、ポリマーが、約２８０以上の粘度指数を有すること；ポリマーが、約５〜約６モルパーセントの２−ヒドロキシエチル（メタ）アクリレートモノマー単位を含むこと；アルキル（メタ）アクリレートモノマー単位が、ブチル（メタ）アクリレートモノマー単位、または１６〜２０個の炭素のアルキル鎖長を有する長鎖アルキル（メタ）アクリレートモノマー単位のうちの１つ以上をさらに含み、ポリマーが、１５モルパーセント以下のブチル（メタ）アクリレート、及び約７．５モルパーセント以下の１６〜２０個の炭素のアルキル鎖長を有するアルキル（メタ）アクリレートを含むこと；ポリマーが、５〜９個の炭素のアルキル鎖長を有するアルキル（メタ）アクリレートモノマー単位を含まないこと；ポリマーが、少なくとも約１００ｋｇ／モルの重量平均分子量を有すること；ポリマーが、少なくとも約１５０ｋｇ／モルの重量平均分子量を有すること；ポリマーが、少なくとも約２００ｋｇ／モルの重量平均分子量を有すること；ポリマーが、約１５０〜約５００ｋｇ／モルの重量平均分子量を有すること；アルキル（メタ）アクリレートモノマー単位が、メチル（メタ）アクリレートモノマー単位、ラウリル（メタ）アクリレートモノマー単位、任意選択でブチル（メタ）アクリレートモノマー単位、及び任意選択で１６〜２０個の炭素の平均アルキル鎖長を有する長鎖アルキル（メタ）アクリレートモノマー単位を含むこと；ポリマーが、約１５〜約３０モルパーセントのメチル（メタ）アクリレート、約６０〜約７５モルパーセントのラウリル（メタ）アクリレート、約０〜約１５モルパーセントのブチル（メタ）アクリレート、及び約０〜約７．５モルパーセントの１６〜２０個の炭素のアルキル鎖長を有する長鎖アルキル（メタ）アクリレートを含むこと；ポリマーが、約０〜約７．５モルパーセントの分散剤モノマー単位を含むこと；及び／またはポリマーが、約１．５〜約４．０の多分散性指数を示すこと、のうちの１つ以上を含む。
【０００９】
別の態様において、本開示はまた、本明細書では、粘度指数向上剤を含む潤滑油組成物も提供する。一手法において、潤滑油組成物は、５０重量％超である基油と、重合したモノマー単位として、１〜４個の炭素のアルキル鎖長を有する短鎖アルキル（メタ）アクリレートモノマー単位と、１２〜２０個の炭素のアルキル鎖長を有する長鎖アルキル（メタ）アクリレートモノマー単位と、の両方を含む、約８８〜約９６モルパーセントのアルキル（メタ）アクリレートモノマー単位と、約０．１〜約６モルパーセントの２−ヒドロキシエチル（メタ）アクリレートモノマー単位と、を有する（メタ）アクリレートポリマーを含む粘度指数向上剤と、を含む。ポリマーは、２．０超及び５．５未満である、長鎖アルキル（メタ）アクリレートモノマー単位と、短鎖アルキル（メタ）アクリレートモノマー単位と、のアルキルモル比を有する。
【００１０】
前項の潤滑油組成物はまた、１つ以上の任意選択の特徴と、個別にまたは組み合わせて、組み合わされ得る。これらの任意選択の特徴は、以下、（メタ）アクリレートポリマーが、約１５〜約３０モルパーセントの短鎖アルキル（メタ）アクリレートモノマー単位、及び約５８〜約８１モルパーセントの長鎖アルキル（メタ）アクリレートモノマー単位を含むこと；アルキル（メタ）アクリレートモノマー単位が、メチル（メタ）アクリレートモノマー単位、及びラウリル（メタ）アクリレートモノマー単位の両方を含み、（メタ）アクリレートポリマーが、約９５モルパーセント以下のメチル（メタ）アクリレートと、ラウリル（メタ）アクリレートモノマー単位と、を組み合わせたものを含むこと；メチル（メタ）アクリレートモノマー単位、及びラウリル（メタ）アクリレートモノマー単位のモルパーセントの合計を、２−ヒドロキシエチル（メタ）アクリレートモノマー単位のモルパーセントで割った値が、約１４超の（メタ）アクリレートモル比であること；（メタ）アクリレートモル比が、１４超〜約２０であり、（メタ）アクリレートポリマーが、約２８０以上の粘度指数を有すること；（メタ）アクリレートポリマーが、約５〜約６モルパーセントの２−ヒドロキシエチル（メタ）アクリレートモノマー単位を含むこと；アルキル（メタ）アクリレートモノマー単位が、ブチル（メタ）アクリレートモノマー単位、及び１６〜２０個の炭素のアルキル鎖長を有する長鎖アルキル（メタ）アクリレートモノマー単位のうちの１つ以上をさらに含み、（メタ）アクリレートポリマーが、１５モルパーセント以下のブチル（メタ）アクリレートモノマー単位、及び約７．５モルパーセント以下の１６〜２０個の炭素のアルキル鎖長を有する長鎖アルキル（メタ）アクリレートモノマー単位を含むこと；アルキル（メタ）アクリレートモノマー単位が、メチル（メタ）アクリレートモノマー単位、１２〜１５個の炭素のアルキル鎖長を有するラウリル（メタ）アクリレートモノマー単位、任意選択のブチル（メタ）アクリレートモノマー単位、及び任意選択の１６〜２０個の炭素のアルキル鎖長を有する長鎖アルキル（メタ）アクリレートモノマー単位を含み、（メタ）アクリレートポリマーが、約１５〜約３０モルパーセントのメチル（メタ）アクリレート、約６０〜約７５モルパーセントのラウリル（メタ）アクリレート、約０〜約１５モルパーセントのブチル（メタ）アクリレート、及び約０〜約７．５モルパーセントの１６〜２０個の炭素のアルキル鎖長を有する長鎖アルキル（メタ）アクリレートを含むこと；ポリマーが、約０〜約７．５モルパーセントの分散剤モノマー単位を含むこと；ポリマーが、５〜９個の炭素のアルキル鎖長を有するアルキル（メタ）アクリレートモノマー単位を含まないこと；ポリマーが、少なくとも約１００ｋｇ／モルの重量平均分子量を有すること；ポリマーが、少なくとも約１５０ｋｇ／モルの重量平均分子量を有すること；ポリマーが、少なくとも約２００ｋｇ／モルの重量平均分子量を有すること；ポリマーが、約１５０〜約５００ｋｇ／モルの重量平均分子量を有すること；潤滑油組成物中の（メタ）アクリレートポリマーの処理率が、約１〜約１０重量パーセントであること；及び／または（メタ）アクリレートポリマーが、約１．５〜約４の多分散性指数を有すること、のうちの１つ以上を含む。
【発明を実施するための形態】
【００１１】
本開示は、独自のモノマーの組み合わせから合成される、改善された、高い粘度指数（ＶＩ）を提供する、新規の種類のポリ（メタ）アクリレート（「ＰＭＡ」）ポリマーを説明する。これらのポリマーは、ドライブライン流体、エンジン油、及び／または自動変速装置流体を含むが、これらに限定されない潤滑油組成物での使用に特に好適である。ポリマー用の選択されたモノマーは、本明細書では、（メタ）アクリル酸のアルキルエステルを含み、長鎖アルキルエステル及び短鎖アルキルエステルと、２−ヒドロキシエチル（メタ）アクリレート（「ＨＥＭＡ」）との組み合わせの選択された量を含む。具体的には、ポリマーは、本明細書では、より簡単で低コストの直鎖状ランダムコポリマー技術に基づき、高い粘度指数を有するＰＭＡを提供する。本明細書で記載される長鎖及び短鎖アルキル（メタ）アクリレートモノマー単位の選択された濃度を有する、ＨＥＭＡ含有ＰＭＡ粘度指数向上剤（「ＶＩＩ」）は、ポリマー主鎖中にアルキル官能基のみ、または本明細書で見出される、選択された関係の範囲内にないアルキル官能基を含有する、類似のＰＭＡと比較して、より高いＶＩをもたらすことが、予想外に決定された。
【００１２】
長鎖アルキルエステルモノマー（またはポリマー中のモノマー単位）は、エステル、例えばラウリル（メタ）アクリレート（「ＬＭＡ」）、及びセチル−エイコシル（メタ）アクリレート（「ＣＥＭＡ」）などを含み、これらのモノマー及びモノマー単位は、下記に明記される。短鎖アルキルエステルモノマー（またはポリマー中のモノマー単位）は、エステル、例えばメチル（メタ）アクリレート（「ＭＭＡ」）、エチル（メタ）アクリレート、プロピル（メタ）アクリレート、ｔ−ブチル（メタ）アクリレート、及びｎ−ブチル（メタ）アクリレート（「ｎ−ＢＭＡ」）などを含む。一手法において、モノマーまたはモノマー単位の組み合わせは、約８８モルパーセント〜約９６モルパーセントのアルキルエステルモノマーまたはモノマー単位、及び約１０モルパーセント以下のＨＥＭＡモノマーまたはモノマー単位、及び好ましくは約０．１〜約６モルパーセントのＨＥＭＡモノマーまたはモノマー単位、及び下記に明記される他の範囲、を含む。長鎖及び短鎖アルキルエステルの選択された比率と組み合わされたＨＥＭＡの存在からの、ＰＭＡ主鎖中の２−ヒドロキシエチル官能基は、結果として生じるポリマーにより高いＶＩを与え、低温でＰＭＡの収縮、高温でＰＭＡの膨張を高めることができ、ポリマーの粘度指数値を高めることができる。本明細書で使用される場合、「（メタ）アクリレート」は、用途の必要に応じて、メタクリレート及び／またはアクリレート両方のモノマーまたはモノマー単位（または混合物）を指す。
【００１３】
高いＶＩのＰＭＡポリマー及びこのようなポリマーを含む潤滑剤は、広範囲の温度にわたって改善された、一貫した性能を有し、したがって、自動車に利益、例えば燃費性能の向上などを提供することができる。上記のように、成分の添加または濃度の増加は、製造の複雑性を増大させ、かつ製品コストを増加させ得る。しかしながら、高いＶＩのＰＭＡ添加剤は、本明細書では、（ポリマーの高いＶＩによって）広範囲の温度にわたって利益、例えばこれらに限定されないが、具体的には自動変速装置における、車両燃費性能など、を提供する。これらの利益は、潤滑油中のＶＩＩのより低い処理率で達成することができる。ＰＭＡ添加剤は、当該技術分野において既知であるが、既知の例は高度な構造を有し、製造コストを引き上げる高度な技術に依存し、先のＰＭＡ添加剤はまた、高いＶＩ向上を達成する能力が限られている、または同様の結果を達成するためにより高い処理率を必要し得る。本開示のＰＭＡ系ＶＩＩは、一方では、より簡単で低コストの直鎖状ランダムコポリマー技術を提供し、モノマーの関係の独自の選択を通して、先のポリマーよりもさらに高いＶＩを達成する。すなわち、本明細書で開示されるＰＭＡ粘度指数向上剤は、直鎖状ポリマーであるのが好ましく、長鎖アルキル（メタ）アクリレートモノマー単位、短鎖アルキル（メタ）アクリレートモノマー単位、及び２−ヒドロキシエチル（メタ）アクリレート（ＨＥＭＡ）モノマー単位の混合物を、選択された量及び比率で含む。本開示は、本明細書で記載されるモノマーまたはモノマー単位の新規な組み合わせを含む、ＰＭＡポリマー（及びこのようなポリマーを含有する潤滑油）をさらに含み、ＰＭＡポリマーは、当該技術分野において既知の他のＰＭＡ系ＶＩＩに対して、驚いたことに、予想外に高い粘度指数を提供する。
【００１４】
本開示のＰＭＡ系ＶＩＩの主要な長鎖官能基は、ラウリル（メタ）アクリレートまたはＬＭＡモノマー単位であるが、これらの長鎖官能基はまた、より長い鎖、例えばセチル−エイコシル（メタ）アクリレートまたはＣＥＭＡモノマー単位なども含むことができる。同様に、本開示のＰＭＡ系ＶＩＩの主要な短鎖官能基は、メチル（メタ）アクリレートまたはＭＭＡモノマー単位であるが、これらの短鎖官能基はまた、他の短鎖、例えばエチル（メタ）アクリレート、プロピル（メタ）アクリレート、ｔ−ブチル（メタ）アクリレート、及びｎ−ブチル（メタ）アクリレートまたはｎ−ＢＭＡモノマー単位なども含むことができる。本開示のＰＭＡ系ＶＩＩ中に存在する場合、ＣＥＭＡの存在量は、典型的には、１０モルパーセント以下（好ましくは７．５モルパーセント未満）である。同様に、本開示のＰＭＡ系ＶＩＩ中に存在する場合、ｎ−ＢＭＡの存在量は、典型的には、１５モルパーセント以下（好ましくは１０モルパーセント以下）である。
【００１５】
さらに、本開示のＰＭＡ系ＶＩＩは、典型的には、５〜９個の炭素の炭素鎖長を有する、中間アルキル鎖長官能基を備えた、モノマー及びモノマー単位を含まない。本明細書で使用される場合、「含まない」は、一般的には、約０．５モルパーセント未満、他の手法において、約０．２５モルパーセント未満、他の手法において、約０．１モルパーセント未満、他の手法において、なしを意味する。
【００１６】
本開示のＰＭＡ系ＶＩＩは、典型的には、合成されて、少なくとも１０ｋｇ／モルの重量平均分子量、他の手法において、少なくとも約１００ｋｇ／モル、他の手法において、少なくとも約１５０ｋｇ／モル、及びさらに別の手法において、少なくとも約２００ｋｇ／モルを有する。他の実施形態において、本開示のＰＭＡ系ＶＩＩは、合成されて、約５００ｋｇ／モル以下の重量平均分子量、他の手法において、約１０〜約５００ｋｇ／モル、他の手法において、約１５０〜約５００ｋｇ／モル、及びさらに他の手法において、約２００〜約５００ｋｇ／モルを有する。さらに他の実施形態において、本開示のＰＭＡ系ＶＩＩはまた、約１０〜約５０ｋｇ／モルの重量平均分子量、他の手法において、約５０〜約１００ｋｇ／モル、他の手法において、約１００〜約４００ｋｇ／モル、他の手法において、約１５０〜約４００ｋｇ／モル、及びさらなる手法において、約２００〜約４００ｋｇ／モルも有することができる。
【００１７】
本開示はまた、基油、及び本明細書で記載されるようなＰＭＡ系ＶＩＩを含む、潤滑油組成物も含む。ＰＭＡ系ＶＩＩは、典型的には、約１〜約１０重量パーセント（他の手法において、約３〜約６重量パーセント、さらなる手法において、約３．５〜約５．５重量パーセント）で、潤滑油組成物中に存在する。本明細書で使用される場合、ＰＭＡ系ＶＩＩの重量パーセントは、潤滑油中のポリマー固体の重量パーセントを指し、潤滑油組成物に添加される際に、このようなポリマーに通常関連する、キャリア油または他の希釈剤を指すものではない（すなわち、油を含まないベースにおいて）。
【００１８】
粘度指数向上剤ポリマー
【００１９】
より詳細に見ると、一態様において、本開示は、潤滑油組成物中の粘度指数向上剤（ＶＩＩ）に好適なポリマーを含む。ポリマーは、長鎖及び短鎖アルキル（メタ）アクリレートモノマーの両方と、２−ヒドロキシエチル（メタ）アクリレートモノマーとを組み合わせた選択された量の直鎖状ランダムポリマーの形態の、反応生成物を含む。幾つかの手法において、反応生成物（及び結果として生じるポリマー）は、１〜４個の炭素のアルキル鎖長を有する短鎖アルキル（メタ）アクリレートモノマー（またはモノマー単位）と、１２〜２０個の炭素のアルキル鎖長を有する長鎖アルキル（メタ）アクリレートモノマー（またはモノマー単位）と、の両方を少なくとも含む、約８８〜約９６モルパーセントのアルキル（メタ）アクリレートモノマー（または結果として生じるポリマー中のモノマー単位）と、約１０モルパーセント以下の２−ヒドロキシエチル（メタ）アクリレートまたはＨＥＭＡモノマー（またはモノマー単位）と、の組み合わせを含み、他の手法において、約０．１〜約１０モルパーセントのＨＥＭＡ、さらに他の手法において、約０．１〜約６モルパーセントのＨＥＭＡ、さらなる手法において、約１〜約６モルパーセントのＨＥＭＡを含む。ＨＥＭＡモノマーまたはモノマー単位のさらなる範囲は、下記で検討される。一手法において、ポリマーはまた、５〜９個の炭素の中間アルキル鎖長を有する、アルキル（メタ）アクリレートモノマー（またはモノマー単位）を含まない。
【００２０】
上記のように、ポリマーは、潤滑油中に相対的に低濃度のＶＩＩを用いて、予想外に高い粘度指数及び増粘力を達成するために、種々のモノマーまたはモノマー単位間の選択された関係を含む。
【００２１】
アルキル比：典型的には、本開示のＰＭＡ系ＶＩＩは、ＨＥＭＡモノマー単位との組み合わせで、短鎖アルキル官能基と比較して、長鎖アルキル官能基のより高い存在量を有する。例えば、幾つかの手法において、ポリマーは、長鎖アルキル（メタ）アクリレートモノマーまたはモノマー単位（すなわち、ＬＭＡ及び／またはＣＥＭＡ）と、短鎖アルキル（メタ）アクリレートモノマーまたはモノマー単位（すなわち、ＭＭＡ及び／またはｎ−ＢＭＡ）と、のアルキルモル比、長鎖アルキル／短鎖アルキルモノマー単位のアルキル比として、約５．５未満、他の手法において、約２〜約５．５、さらに他の手法において、約２．５から、約４未満または４未満を有する。本明細書では、ＨＥＭＡ濃度（及び好ましくは、約６モルパーセント未満のＨＥＭＡ）とポリマー中で組み合わされる場合、この関係は、約２８０超、他の手法において、約２８０〜約３３０、さらなる手法において、約２９０〜約３３０の粘度指数を有するポリマーをもたらした。
【００２２】
図１は、従来技術のポリマーと比較して、本開示のポリマーのこのアルキルモル比のグラフ表示を示す。図１は、本開示のポリマーの（長鎖／短鎖モノマー単位のモルパーセントに関する）アルキルモル比が、４以上のアルキル比を有する従来技術のＶＩＩ添加剤と比較して、ＶＩにおいて約５〜３０ポイントの劇的な改善を引き起こすことができることを示す。従来技術のポリマーは、より高濃度のＨＥＭＡを含んでいた。
【００２３】
他の実施形態において、本発明のＰＭＡ系ＶＩＩ中の長鎖アルキル（メタ）アクリレートモノマーと、短鎖アルキル（メタ）アクリレートモノマーと、のモル比は、約２超及び約５．５未満（例えば約２．５超及び約４未満、約２．０、約２．１、約２．２、約２．８、約３．２、約３．４、約３．５、または約３．８）である。
【００２４】
（メタ）アクリレート比：他の手法において、本明細書では、ポリマーはまた、選択された（メタ）アクリレート比によって、部分的に高いＶＩも達成する。（メタ）アクリレート比は、メチル（メタ）アクリレートモノマーまたはモノマー単位、及びラウリル（メタ）アクリレートモノマーまたはモノマー単位のモルパーセントの合計と、２−ヒドロキシエチル（メタ）アクリレートモノマー及びモノマー単位のモルパーセントと、の比率（例えば、（ＭＭＡ＋ＬＭＡ）／ＨＥＭＡ）である。例えば、この（メタ）アクリレート比は、好ましくは約１４超、他の手法において、約１４超〜約２０、さらに他の手法において、約１６〜約２０、及びさらに他の手法において、約１６〜約１９であり得る。代替の手法において、（メタ）アクリレート比は、約１２未満、他の手法において、約１１未満、さらに他の手法において、約７〜約１１であり得る。選択されたＨＥＭＡの量とポリマー中で組み合わされる場合、この（メタ）アクリレート関係は、約２８０超、他の手法において、約２８０〜約３３０、さらなる手法において、約２９０〜約３３０の粘度指数を有するポリマーをもたらした。
【００２５】
図２は、従来技術のポリマーと比較して、本開示のポリマーのこの（メタ）アクリレート比（すなわち、（ＬＭＡ＋ＭＭＡ）／ＨＥＭＡ）のグラフ表示を示す。図２は、本開示のポリマーの約１４超の（メタ）アクリレート比が、１３〜１４の間の（メタ）アルキル比（すなわち、（ＬＭＡ＋ＭＭＡ）／ＨＥＭＡ）比を有する従来技術のＶＩＩ添加剤と比較して、ＶＩにおいて約５〜３０ポイントの改善を引き起こすことができることを示す。ポリマー中のＨＥＭＡ量と比較して、モノマーの選択された関係は、ポリマーの粘度指数のこのような劇的な上昇を引き起こすであろうことは予想外であった。
【００２６】
より具体的には、図１及び／または図２は、当該技術分野において既知のＰＭＡポリマーのＶＩは、一般的には、約２７５以下であり、一方で本開示のＰＭＡのＶＩは、約２８０以上の範囲で、場合によっては、約２８０〜約３３０であることを示す。したがって、このデータは、当該技術分野において既知のＰＭＡの予期されるＶＩと比較して、本開示のＰＭＡの予想外に改善されたＶＩの強い証拠を示す。
【００２７】
短鎖アルキル（メタ）アクリレートモノマーまたはモノマー単位：一実施形態において、ポリマーは、約１０〜約４０モルパーセントの短鎖アルキル（メタ）アクリレートモノマーまたはモノマー単位、他の手法において、約１５〜約３０モルパーセント、及びさらに他の手法において、約１５〜約２５モルパーセントの短鎖アルキル（メタ）アクリレートを含むことができる。短鎖アルキル（メタ）アクリレートモノマーまたはモノマー単位は、１〜４個の炭素原子のアルキル鎖長を有するものを含み、例えば下記の構造で示される、メチル（メタ）アクリレート、及びｎ−ブチル（メタ）アクリレートを含む。
【００２８】
【化１】
2018188638.tif 000002
【００２９】
式中、Ｒは、モノマーまたはその繰り返し単位がアクリレートの場合、水素原子であり、またはモノマーまたはその繰り返し単位がメタクリレートの場合、ＣＨ３であり、Ｒ１は、Ｃ１〜Ｃ４炭素鎖である。他の手法において、ポリマーは、少なくとも約２０モルパーセントの、本明細書で検討される他のモノマーまたは単位と組み合わされる、短鎖アルキル（メタ）アクリレート（さらに他の手法において、約２０モルパーセント、約２１．８モルパーセント、約２５モルパーセント、または約３０モルパーセント）を含むことができる。
【００３０】
長鎖アルキル（メタ）アクリレートモノマー：ポリマーはまた、約５０〜約８５モルパーセント、他の手法において、約５８〜約８１モルパーセントの長鎖アルキル（メタ）アクリレートモノマーまたはモノマー単位も含むことができる。長鎖アルキル（メタ）アクリレートモノマーは、下記の構造で示される１２〜２０個の炭素のアルキル鎖長を有するものを含み、ラウリル（メタ）アクリレートまたはＬＭＡ（下記に定義されるように）、及びセチル−エイコシル（メタ）アクリレートまたはＣＥＭＡ（下記に定義されるように）を含むことができる。
【００３１】
【化２】
2018188638.tif 000003
【００３２】
式中、Ｒは、モノマーまたはその繰り返し単位がアクリレートの場合、水素原子であり、またはモノマーまたは繰り返し単位がメタクリレートの場合、ＣＨ３であり、Ｒ２は、Ｃ１２〜Ｃ２０アルキル鎖であり、Ｒ３は、Ｃ１６〜Ｃ２０アルキル鎖、またはブレンド中のアルキル鎖の大部分がＣ１６及び／またはＣ１８であるＣ１６〜Ｃ２０のブレンドであり、及びＲ４が、Ｃ１２〜Ｃ１５アルキル鎖、またはブレンド中の大部分がＣ１２であるＣ１２〜Ｃ１５のブレンドである。さらに別の手法において、ポリマーは、少なくとも約６０モルパーセントの、長鎖アルキル（メタ）アクリレートモノマーまたはその繰り返し単位（例えば約６０モルパーセント、約６２．５モルパーセント、約６５モルパーセント、約６７．５モルパーセント、約６９．８モルパーセント、約７０モルパーセント、または約７５モルパーセント）を含むことができる。
【００３３】
幾つかの手法において、本明細書で使用される場合、長鎖アルキル（メタ）アクリレートＬＭＡまたはラウリル（メタ）アクリレートは、Ｃ１２〜Ｃ１５の範囲のアルキル鎖長を有する、（メタ）アクリレートモノマーまたはモノマー単位のブレンド、具体的には、ブレンド中に１２、１４、及び１５個の炭素のアルキル鎖を含む。例えば、ＬＭＡまたはＬＭＡブレンドは、多量のＣ１２鎖を有するアルキル（メタ）アクリレートモノマーまたはモノマー単位を含むことができ、ブレンドに混合された少量のＣ１４及びＣ１５鎖を有するモノマーまたはモノマー単位をさらに含む。一手法において、ＬＭＡは、約６７〜約７５モルパーセントのＣ１２アルキル鎖を有するアルキル（メタ）アクリレート（他の手法において、約６９〜約７５モルパーセントのＣ１２鎖）を含むことができ、また約２４〜約３０モルパーセントのＣ１４アルキル鎖を有するアルキル（メタ）アクリレート（他の手法において、約２５〜約２９のＣ１４鎖）、約０〜約３モルパーセントのＣ１５アルキル鎖を有するアルキル（メタ）アクリレート（他の手法において、約１〜約２モルパーセントのＣ１５鎖）も含む。特に規定がない限り、この開示が、ＬＭＡまたはラウリル（メタ）アクリレートに言及する場合、上記モノマーまたはモノマー単位のブレンドが意図され、ブレンドのすべてのモノマーは、ランダムモノマー単位またはランダム繰り返しとしてのそれぞれの量で、ポリマー主鎖にランダムに重合される。
【００３４】
幾つかの手法において、本明細書で使用される場合、長鎖アルキル（メタ）アクリレートＣＥＭＡまたはセチル−エイコシル（メタ）アクリレートは、Ｃ１６〜Ｃ２０の範囲のアルキル鎖長を有する、（メタ）アクリレートモノマーまたはモノマー単位のブレンド、具体的には、１６、１８、及び２０個の炭素を含む。例えば、ＣＥＭＡモノマーブレンドまたはモノマー単位ブレンドは、多量のＣ１６及びＣ１８鎖と、少量のＣ２０鎖を含むことができる。簡略化するために、本明細書では、ＣＥＭＡモノマーまたはモノマー単位は、たとえそれが多量のＣ１６及び／またはＣ１８アルキル鎖を含有し得ても、Ｃ１８アルキル鎖を有するアルキル（メタ）アクリレートモノマーまたはモノマー単位と称され得る。一手法において、ＣＥＭＡモノマーは、約２９〜約３６モルパーセントのＣ１８アルキル鎖を有するアルキル（メタ）アクリレート（他の手法において、約３０〜約３５モルパーセントのＣ１８鎖）を含むことができ、また約４６〜約５４モルパーセントのＣ１６アルキル鎖を有するアルキル（メタ）アクリレート（他の手法において、約４７〜約５３モルパーセントのＣ１６鎖）、及び約９〜約１７モルパーセントのＣ２０アルキル鎖を有するアルキル（メタ）アクリレート（他の手法において、約１０〜約１６モルパーセントのＣ２０鎖）も含む。幾つかの手法において、ＣＥＭＡはまた、約４．５モルパーセント以下のＣ１６より短いアルキル鎖を有する（メタ）アクリレートと、３モルパーセント以下のＣ２０超のアルキル鎖と、を含むことができる。特に規定がない限り、この開示が、ＣＥＭＡまたはセチル−エイコシル（メタ）アクリレートに言及する場合、上記モノマーまたはモノマー単位のブレンドが意図され、ブレンドのすべてのモノマーは、ランダムモノマー単位またはランダム繰り返し単位としてのそれぞれの量で、ポリマーにランダムに重合される。
【００３５】
ＨＥＭＡ：ＨＥＭＡまたは２−ヒドロキシエチル（メタ）アクリレートは、下記に示される構造を有するヒドロキシエステル（メタ）アクリレートである。
【００３６】
【化３】
2018188638.tif 000004
【００３７】
式中、Ｒは、モノマーまたはその繰り返し単位がアクリレートの場合、水素であり、モノマーまたはその繰り返し単位がメタクリレートの場合、ＣＨ３である。一手法において、ポリマーは、約０．１〜約１０モルパーセントのＨＥＭＡ、他の手法において、約０．１〜約７．５モルパーセント、さらに他の手法において、約０．１〜約６モルパーセント、及びさらに他の手法において、約１〜約６モルパーセントを含む。さらに他の実施形態において、ポリマーは、約２〜約６モルパーセントのＨＥＭＡ、約３〜約６モルパーセントのＨＥＭＡ、約４〜約６モルパーセントのＨＥＭＡ、または約５〜約６モルパーセントのＨＥＭＡを含有することができる。他の実施形態において、ポリマーは、約７．５〜約１０モルパーセントのＨＥＭＡ、他の手法において、約５モルパーセント、約７．５モルパーセント、約８．４モルパーセント、または約１０モルパーセントの２−ヒドロキシエチル（メタ）アクリレートを含むことができる。さらなる手法において、ポリマーは、約０．１〜６モルパーセントのＨＥＭＡ、及びさらなる手法において、約１〜６モルパーセントのＨＥＭＡを含むことができる。さらなる実施形態において、ポリマーは、約２〜約４モルパーセントのＨＥＭＡ、約２〜約３モルパーセントのＨＥＭＡ、または約１〜約４モルパーセントのＨＥＭＡを含有することができる。幾つかの手法において、ＨＥＭＡは、アミンまたは他の窒素含有化合物を含まない、またはこれらによって官能基化されていない。
【００３８】
重合中、反応混合物中のモノマーは、モノマーオレフィン官能基で炭素−炭素結合をランダムに形成して、元の反応混合物中のモノマーの濃度に一致する、官能部分を有する炭素鎖（ＰＭＡ）または側鎖の繰り返し単位またはモノマー単位を有する、直鎖状ランダムポリマーを形成する。種々のモノマーは、下記でさらに検討されるフリーラジカル重合または可逆的付加フラグメンテーション連鎖移動重合のどちらかを使用して、重合されて、下記の一般構造のランダムポリマーを形成する。
【００３９】
【化４】
2018188638.tif 000005
【００４０】
式中、Ｒは水素またはメチル基であり、ａは約１５〜約３０モルパーセントのＭＭＡモノマー単位を提供するのに足りる整数であり、ｂは約１〜約６モルパーセントのＨＥＭＡモノマー単位を提供するのに足りる整数であり、ｃは約０〜約１５モルパーセントのｎ−ＢＭＡモノマー単位を提供するのに足りる整数であり、ｄは約５０〜約７５モルパーセントまたは約６０〜約７５モルパーセントのＬＭＡモノマー単位を提供するのに足りる整数であり、ｅは約０〜約７．５モルパーセントのＣＥＭＡモノマー単位を提供するのに足りる整数である。Ｒ３及びＲ４は、先に記載された通りである。任意選択で、ポリマーはまた、分散剤モノマー単位も含むことができ、式中、Ｒ５は分散剤官能基を提供する部分であり、したがって、ｆは約０〜約７．５モルパーセントの分散剤モノマー単位をポリマーに提供するのに足りる整数である。任意選択の分散剤モノマー単位は、下記でさらに検討される。上記の構造はまた、本明細書に記載されるようなこれらのモノマー単位の他の範囲を提供するのに足りる整数ａ、ｂ、ｃ、ｄ、及びｅも含むことができる。
【００４１】
本明細書で使用される場合、モノマーは、一般的には、重合前の反応混合物内の化合物を指し、モノマー単位または（代替的に）繰り返し単位は、ポリマー主鎖内の重合されたモノマーを指す。種々のモノマーは、本明細書では、モノマー単位または繰り返し単位として主鎖内でランダムに重合される。検討がモノマーに言及する場合、ポリマー中のその得られたモノマー単位も意味する。同様に、検討がモノマー単位または繰り返し単位に言及する場合、関連モノマーまたは内部の繰り返し単位を有するポリマーを形成するのに使用されるモノマー混合物も意味する。
【００４２】
一実施形態において、ポリマーは、少なくとも１０ｋｇ／モルの重量平均分子量、他の手法において、少なくとも約１００ｋｇ／モル、他の手法において、少なくとも約１５０ｋｇ／モル、及びさらに他の手法において、少なくとも約２００ｋｇ／モルを有する。ポリマーはまた、約１０ｋｇ／モル〜約５００ｋｇ／モル、他の手法において、約１０ｋｇ／モル〜約５０ｋｇ／モル、さらなる手法において、約５０〜約１００ｋｇ／モル、さらなる手法において、約１００ｋｇ／モル〜約５００ｋｇ／モル、他の手法において、約１５０ｋｇ／モル〜約５００ｋｇ／モル、さらに他の手法において、約２００〜約５００ｋｇ／モルの範囲の重量平均分子量を有することができる。
【００４３】
ポリマーはまた、約１．５〜約４．０、他の手法において、約１．５〜約３．５、さらに他の手法において、約２〜約４、さらに他の手法において、約２〜約３．５の多分散性指数（ＰＤＩ）を有することができる。
【００４４】
一実施形態において、アルキル（メタ）アクリレートモノマーまたはモノマー単位は、メチル（メタ）アクリレート及びラウリル（メタ）アクリレートの両方を含み、ポリマーは、約９５モルパーセント以下（他の手法において、９０モルパーセント以下）のメチル（メタ）アクリレートモノマー単位と、ラウリル（メタ）アクリレートモノマー単位と、を組み合わせたものを含む。他の手法において、ポリマーは、約７５モルパーセント〜約９５モルパーセント（例えば、７５モルパーセント、７７．５モルパーセント、８０モルパーセント、８２．５モルパーセント、８５モルパーセント、８８．３モルパーセント、及び９０モルパーセント）のメチル（メタ）アクリレートと、ラウリル（メタ）アクリレートと、を組み合わせたものを含む。
【００４５】
別の実施形態において、アルキル（メタ）アクリレートモノマーは、ブチル（メタ）アクリレートモノマー単位、及び１６〜２０個の炭素の平均アルキル鎖長を有する長鎖アルキル（メタ）アクリレートモノマー単位の１つまたは両方をさらに含み、ポリマーは、１５モルパーセント以下（他の手法において、約０〜約１５モルパーセント、約５〜約１５モルパーセント、約７．５〜約１２．５モルパーセント、または約１０モルパーセント）のブチル（メタ）アクリレートと、７．５モルパーセント以下（他の手法において、約０〜約７．５モルパーセント、約２〜約７．５モルパーセント、約２〜約５モルパーセント、約３．３モルパーセント、または約５モルパーセント）の１６〜２０個（１６及び／または１８炭素が優位を占める）の炭素の平均アルキル鎖長を有するアルキル（メタ）アクリレートと、を含む。
【００４６】
分散剤モノマー及び他のモノマー単位：ポリ（メタ）アクリレートポリマーは、本明細書では、（メタ）アクリル及び１つ以上の分散剤モノマーまたはモノマー単位を含む、他のモノマー及びモノマー単位によって任意選択で官能基化され得る。例えば、ポリマーは、ポリマー主鎖内に重合された、約０〜約７．５モルパーセント（他の手法において、約１〜約７．５モルパーセント）の１つ以上の分散剤モノマーもしくはモノマー、または他の（メタ）アクリルモノマーもしくはモノマー単位、の他のモノマー単位を含むことができ、分散剤官能基または他の官能基をポリマーに提供する。他の手法において、ポリマーは、約２〜約６、約３〜約４、または約３〜約５モルパーセントの分散剤または他のモノマー単位を含むことができる。一手法において、分散剤モノマーまたはモノマー単位は、窒素含有モノマーまたはその単位であってもよい。使用される場合、このようなモノマーは、分散剤官能基をポリマーに付与することができる。
【００４７】
幾つかの手法において、窒素含有モノマーは、（メタ）アクリルモノマー、例えばメタクリレート、メタクリルアミドなどであってもよい。幾つかの手法において、窒素含有部分とアクリル部分との結合は、窒素原子または代替的に酸素原子を通してのものであってもよい。この場合、モノマーの窒素は、モノマーの他の場所に配置される。窒素含有モノマーはまた、（メタ）アクリルモノマー以外、例えばビニル置換窒素複素環式モノマー及びビニル置換アミンなどであってもよい。窒素含有モノマーは、よく知られており、例としては、例えば、ＵＳ６，３３１，６０３に開示されている。他の好適な分散剤モノマーとしては、ジアルキルアミノアルキルアクリレート、ジアルキルアミノアルキルメタクリレート、ジアルキルアミノアルキルアクリルアミド、ジアルキルアミノアルキルメタクリルアミド、Ｎ−第三級アルキルアクリルアミド、及びＮ−第三級アルキルメタクリルアミドが挙げられるが、これらに限定されない。ここで、アルキル基またはアミノアルキル基は、独立して１〜８個の炭素原子を含有することができる。例えば、分散剤モノマーは、ジメチルアミノエチル（メタ）アクリレートであってもよい。窒素含有モノマーは、例えばｔ−ブチルアクリルアミド、ジメチルアミノプロピルメタクリルアミド、ジメチルアミノエチルメタクリルアミド、Ｎ−ビニルピロリドン、Ｎ−ビニルイミダゾール、またはＮ−ビニルカプロラクタムであってもよい。窒素含有モノマーまたは、ＷＯ２００５／０８７８２１に開示されている、４−フェニルアゾアニリン、４−アミノジフェニルアミン、２−アミノベンズイミダゾール、３−ニトロアニリン、４−（４−ニトロフェニルアゾ）アニリン、Ｎ−（４−アミノ−５−メトキシ−２−メチル−フェニル）−ベンズアミド、Ｎ−（４−アミノ−２，５−ジメトキシ−フェニル）−ベンズアミド、Ｎ−（４−アミノ−２，５−ジエトキシ−フェニル）−ベンズアミド、Ｎ−（４−アミノ−フェニル）−ベンズアミド、４−アミノ−２−ヒドロキシ−安息香酸フェニルエステル、及びＮ、Ｎ−ジメチル−フェニレンジアミンを含む、任意の芳香族アミンに基づく、（メタ）アクリルアミドであってもよい。
【００４８】
増粘力：本開示の独自のＰＭＡ系ＶＩＩは、予想外により高い増粘力を有する。すなわち、潤滑油中のＶＩＩポリマーの低い処理率で、より高い粘度を提供する。ポリマー鎖中に重合されたＨＥＭＡを有するポリマーは（ならびに本明細書で記載される他の特定のモノマー及びモノマー単位の関係を使用した場合）、本明細書では、ＶＩＩポリマーのより低い処理率で、潤滑油を目標のＫＶ１００粘度まで増粘する。
【００４９】
本明細書で使用される場合、増粘力は、潤滑油組成物の目標のＫＶ１００粘度、例えば、潤滑油中のＰＭＡ系ＶＩＩポリマーの相対的により低い処理率で、約５．９〜約６．１ｃＳｔなどを達成するための、粘度指数向上剤ポリマーの能力を指す。例えば、典型的な基油は、約２．２〜約２．４ｃＳｔの粘度を有することができる。通常のＤＩ添加剤パッケージ（すなわち、分散剤、洗剤、他の添加剤など）で処理された基油は、約２．６〜約２．８ｃＳｔのＫＶ１００粘度を有することができる。したがって、本明細書で使用される場合、粘度指数向上剤の増粘力は、潤滑油のＫＶ１００粘度を、目標のＫＶ１００粘度、例えば本明細書では、油の約５．９〜６．１ｃＳｔなどに、最も少ないＶＩＩの添加量を用いて、さらに上昇させるためのＶＩＩポリマーの能力である。例えば、（本明細書に記載されるような、これらのモノマー単位の選択されたモノマー単位、及び比率、及び関係を有する）本開示のＰＭＡ系ＶＩＩの増粘力は、約０．５９ｃＳｔ／重量パーセント超であり、他の手法において、約０．５９〜約０．９６ｃＳｔ／重量パーセントである。増粘力は、特定の温度で、基油組成物中のＶＩＩポリマー固形の同じ重量パーセント当たりの、潤滑油の粘度上昇を指す。増粘力は、ΔＫＶ１００（目標のＫＶ１００−基油及びＤＩパッケージのＫＶ１００）を、ＶＩＩの処理率で割ることにより算出される。ポリマーの例示的な増粘力は、本明細書では、下記の表５に見出すことができる。
【００５０】
潤滑油組成物
【００５１】
別の態様において、本開示は、上記に記載された独自のＰＭＡ系ＶＩＩを含む、潤滑油組成物を含む。潤滑油組成物は、ドライブライン油、自動車変速装置流体、エンジン油などであってもよい。一手法において、潤滑油組成物は、５０重量％超の基油、及び少なくとも本明細書で記載されるポリ（メタ）アクリレートポリマーを含む、粘度指数向上剤を含む。潤滑油組成物はまた、下記でさらに検討されるように、他の添加剤または成分も含むことができる。
【００５２】
この態様の一実施形態において、潤滑油組成物中の（メタ）アクリレートポリマーの（油を含まないベースでの）処理率は、約１〜約１０重量パーセント、他の手法において、約１〜約５重量パーセント、さらに他の手法において、約２．５〜約７．５重量パーセントである。幾つかの手法において、潤滑油組成物は、約３．４％、約３．５％、約３．７％、約４．０％、約４．２％、約４．３％、約４．６％、約４．８％、約４．９％、約５．２％、約５．３％、約５．４％、または約５．６％の粘度指数向上剤としての（メタ）アクリレートポリマーを含むことができる。
【００５３】
本明細書で使用される場合、「油組成物」、「潤滑組成物」、「潤滑油組成物」、「潤滑油」、「潤滑剤組成物」、「完全に配合された潤滑剤組成物」、及び「潤滑剤」という用語は、同義語で、完全に互換性のある用語と見なされ、多量の基油、及び少量の粘度指数向上剤、及び他の任意選択の成分を含む、完成された潤滑生成物を指す。幾つかの手法において、潤滑油組成物は、自動変速装置流体であってもよく、このような用途において、約３０，０００ｃＰ（センチポアズ、動的粘度の単位）以下の、幾つかの手法において、約５，０００〜約２０，０００ｃＰの間の、ＡＳＴＭ−２９８３を使用した、−４０℃でのブルックフィールド粘度を有し得る。他の手法において、これらの潤滑油組成物の１００℃での動粘度は、約３．５〜約７．０ｃＳｔの範囲である。
【００５４】
基油：本明細書で使用される場合、「基油」という用語は、Ａｍｅｒｉｃａｎ  Ｐｅｔｒｏｌｅｕｍ  Ｉｎｓｔｉｔｕｔｅ（ＡＰＩ）カテゴリー群の群Ｉ−Ｖ油に分類された油、ならびに動物油、植物油（例えば、ヒマシ油及びラード油）、石油、鉱物油、合成油、及び石炭または頁岩由来の油を一般的に指す。Ａｍｅｒｉｃａｎ  Ｐｅｔｒｏｌｅｕｍ  Ｉｎｓｔｉｔｕｔｅは、これらの異なるベースストック型を、以下のように分類している。群Ｉ、０．０３重量パーセント超の硫黄、及び／または９０体積パーセント未満の飽和脂肪酸、８０〜１２０の間の粘度指数；群ＩＩ、０．０３重量パーセント以下の硫黄、及び９０体積パーセント以上の飽和脂肪酸、８０〜１２０の間の粘度指数；群ＩＩＩ、０．０３重量パーセント以下の硫黄、及び９０体積パーセント以上の飽和脂肪酸、１２０超の粘度指数；群ＩＶ、すべてのポリα−オレフィン。水素化処理されたベースストック及び触媒的に脱ろうされたベースストックは、これらの低い硫黄及び芳香族化合物含有量のため、一般的に群ＩＩ及び群ＩＩＩカテゴリーに入る。ポリα−オレフィン（群ＩＶのベースストック）は、種々のα−オレフィンから調製された合成基油であり、硫黄及び芳香族化合物を実質的に含まない。
【００５５】
群Ｉ、ＩＩ、及びＩＩＩは鉱物油プロセスストックである。群ＩＶの基油は、オレフィン性不飽和炭化水素の重合によって生成される、正真正銘の合成分子種を含有する。多くの群Ｖの基油はまた、正真正銘の合成生成物であり、ジエステル、ポリオールエステル、ポリアルキレングリコール、アルキル化芳香族化合物、ポリホスフェートエステル、ポリビニルエーテル、及び／またはポリフェニルエーテルなどを含むことができるが、自然発生油、例えば植物油などであってもよい。群ＩＩＩの基油は、鉱物油由来であるが、これらの流体が受ける厳しい処理が、幾つかの正真正銘の合成物、例えばＰＡＯなどに非常に類似している、これらの物理的特性を引き起こす。したがって、群ＩＩＩの基油由来の油は、業界では合成流体と称され得ることもあり得る。
【００５６】
開示された潤滑油組成物中に使用される基油は、鉱物油、動物油、植物油、合成油、またはこれらの混合物であってもよい。好適な油は、水素化分解、水素化、水素化仕上げ、未精製、精製、再精製油またはこれらの混合物由来であってもよい。
【００５７】
未精製油は、わずかなさらなる精製処理の有無にかかわらず、天然、鉱物、または合成供給源由来のものである。精製油は、これらが１つ以上の特性の改善をもたらし得る、１つ以上の精製工程によって処理されたことを除き、未精製油と類似している。好適な精製技術の例としては、溶媒抽出、二次蒸留、酸または塩基抽出、濾過、パーコレーションなどがある。食用油の品質にとって、精製油は有用であるかもしれないし、ないかもしれない。食用油はまた、ホワイトオイルとも称され得る。幾つかの実施形態において、潤滑剤組成物は食用油またはホワイトオイルを含まない。
【００５８】
再精製油はまた、再生油（ｒｅｃｌａｉｍｅｄ  ｏｉｌ）または再加工油（ｒｅｐｒｏｃｅｓｓｅｄ  ｏｉｌ）としても知られている。これらの油は、同じまたは同様のプロセスを使用して、精製油を得るために使用されるものと同様の様式で得られる。これらの油は、使用済み添加剤及び油分解生成物の除去を対象とする技術によって、しばしば追加の処理がなされる。
【００５９】
鉱物油は、掘削で得られた油、または植物及び動物からの油、及びこれらの混合物を含むことができる。例えば、このような油としては、ヒマシ油、ラード油、オリーブ油、ピーナッツ油、トウモロコシ油、大豆油、及びアマニ油、ならびに鉱物潤滑油、例えば液体石油、及びパラフィン系、ナフテン系、または混合パラフィン−ナフテン型の溶媒処理されたまたは酸処理された鉱物潤滑油などを挙げることができるが、これらに限定されない。このような油は、必要に応じて、部分的にまたは完全に水素化されてもよい。石炭または頁岩由来の油もまた、有用であり得る。
【００６０】
有用な合成潤滑油としては、炭化水素油、例えばポリマー化、オリゴマー化、インターポリマー化オレフィンなど（例えばポリブチレン、ポリプロピレン、プロピレンイソブチレンコポリマー）；ポリ（１−ヘキセン）、ポリ（１−オクテン）、１−デセンの三量体またはオリゴマー、例えばポリ（１−デセン）、しばしばαオレフィンと称されるこのような材料、及びこれらの混合物；アルキル−ベンゼン（例えばドデシルベンゼン、テトラデシルベンゼン、ジノニルベンゼン、ジ−（２−エチルヘキシル）−ベンゼン）；ポリフェニル（例えばビフェニル、ターフェニル、アルキル化ポリフェニル）；ジフェニルアルカン、アルキル化ジフェニルアルカン、アルキル化ジフェニルエーテル及びアルキル化ジフェニルスルフィド、及びこれらの誘導体、類似体及び同族体、またはこれらの混合物を挙げることができる。
【００６１】
他の合成潤滑油としては、リン含有酸のポリオールエステル、ジエステル、液状エステル（例えばトリクレジルホスフェート、トリオクチルホスフェート、及びデカンホスホン酸のジエチルエステル）、またはポリマー性テトラヒドロフランが挙げられる。合成油は、フィッシャー・トロプシュ反応によって生成され得、水素異性化されたフィッシャー・トロプシュ炭化水素またはワックスが、典型的であり得る。実施形態において、油は、フィッシャー・トロプシュ気体−液体合成手順によって、ならびに他の気体−液体油から調製することができる。
【００６２】
存在する基油または潤滑油の量は、本明細書で言及される粘度指数向上剤、ならびに同様に本明細書で言及される任意のさらなる任意選択の性能向上添加剤の、合計量１００重量％から差し引いた残量であってもよい。例えば、完成された流体中に存在し得る、基油または潤滑油は多量、例えば約５０重量％超、約６０重量％超、約７０重量％超、約８０重量％超、約８５重量％超、または約９０重量％超であってもよい。
【００６３】
潤滑剤はまた、特定の用途の必要に応じて、他の任意選択の添加剤も含むことができる。幾つかの通常の任意選択の添加剤が、本明細書で言及される。
【００６４】
任意選択の添加剤成分
【００６５】
上記に定める基油及び粘度指数向上剤に加えて、潤滑剤組成物、例えば自動変速装置潤滑組成物はまた、潤滑流体に要求される１つ以上の機能を実行するための他の添加剤を含むことができる。さらに、言及した添加剤の１つ以上は、多機能であり得、本明細書で規定される機能に加えて、または規定される機能以外の他の機能を提供する。
【００６６】
例えば、本明細書では、組成物は、追加の粘度指数向上剤、分散剤、洗剤、摩擦調整剤、酸化防止剤、腐食防止剤、発泡防止剤、シール膨潤剤、錆防止剤、極圧添加剤、摩耗防止剤、及びこれらの組み合わせからなる群から選択される少なくとも１つの成分の１つ以上を含むことができる。他の性能向上添加剤はまた、上記で特定されたものに加えて、金属不活性化剤、無灰ＴＢＮブースター、解乳化剤、乳化剤、流動点降下剤、及びこれらの混合物のうちの１つ以上を含むことができる。典型的には、完全に配合された潤滑油は、これらの性能向上添加剤のうちの１つ以上を含有する。幾つかの通常の任意選択の添加剤成分の例が、下記に定められる。
【００６７】
追加の粘度調整剤：潤滑油組成物はまた、本明細書では、１つ以上の追加または補足の粘度指数向上剤を、任意選択で含有することができる。好適な補足の粘度指数向上剤としては、ポリオレフィン、オレフィンコポリマー、エチレン／プロピレンコポリマー、ポリイソブテン、水素化スチレン−イソプレンポリマー、スチレン／マレイン酸エステルコポリマー、水素化スチレン／ブタジエンコポリマー、水素化イソプレンポリマー、α−オレフィン無水マレイン酸コポリマー、ポリ（メタ）アクリレート、ポリアクリレート、ポリアルキルスチレン、水素化アルケニルアリール共役ジエンコポリマー、またはこれらの混合物を挙げることができる。粘度指数向上剤としては、星形ポリマー、くし型ポリマーを挙げることができ、好適な例が、米国特許出願公開第２０１２／０１０１０１７（Ａ１）号に記載されている。
【００６８】
潤滑油組成物はまた、本明細書では、上記で検討されたＰＭＡ粘度指数向上剤に加えて、１つ以上の分散剤粘度指数向上剤も、任意選択で含有することができる。好適な分散剤粘度指数向上剤は、官能基化ポリオレフィン、例えば、アシル化剤の反応の反応生成物（例えば、無水マレイン酸など）またはアミンで官能基化されたエチレン−プロピレンコポリマー；アミンまたはアミンと反応したエステル化された無水マレイン酸−スチレンコポリマーで官能基化されたポリ（メタ）アクリレートを含むことができる。
【００６９】
使用される場合、任意の追加の粘度調整剤は、潤滑剤中に約０．０１〜約１０重量パーセントで提供され得る。
【００７０】
分散剤：潤滑剤組成物は、１つ以上の選択された分散剤またはこれらの混合物を含む。分散剤は、無灰型の分散剤としてしばしば知られている、なぜなら、潤滑油組成物を混合する前に、灰分形成金属を含有しない、かつ潤滑剤に添加される際に、通常どんな灰にも寄与しないためである。無灰型分散剤は、相対的に高分子量の炭化水素鎖に結合した極性基によって特徴付けられる。本開示で見出された特定の無灰分散剤として、ホウ素化及びリン酸化されたＮ−置換長鎖アルキレンスクシンイミドが挙げられる。
【００７１】
Ｎ−置換長鎖アルケニルスクシンイミドは、較正基準として（１８０〜約１８，０００の数平均分子量を有する）ポリスチレンを使用して、ゲル透過クロマトグラフィー（ＧＰＣ）によって決定される、約１３００〜約２３００の範囲のポリイソブチレン置換基の数平均分子量を有するポリイソブチレン（ＰＩＢ）置換基を含むことができる。分散剤に使用されるＰＩＢ置換基はまた、ＡＳＴＭ  ０４４５を使用して決定される、１００℃で、約２１００〜約２７００ｃＳｔの粘度を有する。スクシンイミド分散剤及びこれらの調製は、例えば、参照により本明細書に組み込まれる、米国特許第７，８９７，６９６号、及び米国特許第４，２３４，４３５号において記載されている。スクシンイミド分散剤は、ポリアミン、典型的には、ポリ（エチレンアミン）から形成されるイミドが典型的である。分散剤は、典型的には、ポリアミンによって結合された、２つのスクシンイミド部分を含む。ポリアミンは、テトラエチレンペンタミン（ＴＥＰＡ）、トリエチレンテトラミン（ＴＥＴＡ）、ペンタエチレンヘキサミン（ＰＥＨＡ）、他の高窒素エチレンジアミン種及び／またはこれらの混合物であってもよい。ポリアミンは、直鎖状、分岐鎖状、環状アミンの混合物であってもよい。ＰＩＢ置換基は、各スクシンイミド部分に結合され得る。
【００７２】
Ｎ−置換ポリイソブチレンスクシンイミド分散剤はまた、本明細書では、所望の摩擦特性を達成するために、ホウ素化及びリン酸化され得る。これらの分散剤は、一般的には、ｉ）少なくとも１つのリン化合物及び／またはホウ素化合物、及びｉｉ）少なくとも１つの無灰分散剤の反応生成物である。
【００７３】
分散剤を形成するのに有用な好適なホウ素化合物は、本明細書では、ホウ素含有種を無灰分散剤に導入することができる、任意のホウ素化合物またはホウ素化合物の混合物を含む。そのような反応を受けることができる、任意のホウ素化合物、有機化合物または無機化学物質が、使用され得る。したがって、酸化ホウ素、酸化ホウ素水和物、三フッ化ホウ素、三臭化ホウ素、三塩化ホウ素、ＨＢＦ４ホウ素酸、例えばボロン酸など（例えばアルキル−Ｂ（ＯＨ）２、またはアリール−Ｂ（ＯＨ）２）、ホウ酸（すなわちＨ３ＢＯ３）、四ホウ酸（すなわちＨ２Ｂ５Ｏ７）、メタホウ酸（すなわちＨＢＯ２）、このようなボロン酸のアンモニウム塩、及びこのようなボロン酸のエステルを使用することができる。三ハロゲン化ホウ素とエーテル、有機酸、無機酸、または炭化水素の錯体の使用は、ホウ素反応物質を反応混合物に導入するのに好都合な手段である。このような錯体は知られており、三フッ化ホウ素−ジエチルエーテル、三フッ化ホウ素−フェノール、三フッ化ホウ素−リン酸、三塩化ホウ素−クロロ酢酸、三臭化ホウ素−ジオキサン、及び三フッ化ホウ素−メチルエチルエーテルが例示される。
【００７４】
分散剤を形成するための好適なリン化合物は、本明細書では、リン含有種を無灰分散剤に導入することができる、リン化合物またはリン化合物の混合物を含む。そのような反応を受けることができる、任意のリン化合物、有機化合物または無機化学物質が、したがって使用され得る。したがって、無機リン酸、及び水和物を含む無機リン酸化物のような無機リン化合物を使用することができる。典型的な有機リン化合物としては、亜リン酸の完全及び部分エステル、例えばリン酸、チオリン酸、ジチオリン酸、チオリン酸、及びテトラチオリン酸のモノ−、ジ−及びトリエステル；亜リン酸、チオ亜リン酸、ジチオ亜リン酸、及びトリチオ亜リン酸のモノ−、ジ−及びトリエステル；トリヒドロカルビルホスフィンオキシド：トリヒドロカルビルホスフィンスルフィド；モノ−及びジヒドロカルビルホスホネート、（ＲＰＯ（ＯＲ’）（ＯＲ”）、式中、Ｒ及びＲ’はヒドロカルビルであり、Ｒ”は水素原子またはヒドロカルビル基である）、及びこれらのモノ−、ジ−、及びトリチオ類似体；モノ−及びジヒドロカルビルホスホナイト、（ＲＰ（ＯＲ’）（ＯＲ”）、式中、Ｒ及びＲ’はヒドロカルビルであり、Ｒ”は水素原子またはヒドロカルビル基である）、及びこれらのモノ−、及びジチオ類似体、などが挙げられる。したがって、このような化合物、例えば亜リン酸（Ｈ３ＰＯ３、Ｈ２（ＨＰＯ３）と示されることもあり、オルト亜リン酸またはホスホン酸と称されることもある）、リン酸（Ｈ３ＰＯ４、オルトリン酸と称されることもある）、次亜リン酸（Ｈ４Ｐ２Ｏ６）、メタリン酸（ＨＰＯ３）、ピロリン酸（Ｈ４Ｐ２Ｏ７）、次亜リン酸（Ｈ３ＰＯ２、ホスフィン酸と称されることもある）、ピロ亜リン酸（Ｈ４Ｐ２Ｏ５、ピロホスホン酸と称されることもある）、亜ホスフィン酸（Ｈ３ＰＯ）、トリポリリン酸（Ｈ５Ｐ３Ｏ１０）、テトラポリリン酸（Ｈ５Ｐ４Ｏ１３）、トリメタリン酸（Ｈ３Ｐ３Ｏ９）、三酸化リン、四酸化リン、五酸化リンなどを使用することができる。部分または全硫黄類似体、例えばホスホロテトラチオ酸（Ｈ３ＰＳ４）、ホスホロモノチオ酸（Ｈ３ＰＯ３Ｓ）、ホスホロジチオ酸（Ｈ３ＰＯ２Ｓ２）、ホスホロトリチオ酸（Ｈ３ＰＯＳ３）、セスキ硫化リン、七硫化リン、及び五硫化リン（Ｐ２Ｓ５、Ｐ４Ｓ１０と称されることもある）なども、本開示の分散剤の形成に使用され得る。無機リンハロゲン化合物、例えばＰＣｌ３、ＰＢｒ３、ＰＯＣｌ３、ＰＳＣｌ３なども、あまり好ましくないが使用可能である。
【００７５】
同様に、リン酸のモノ−、ジ−、及びトリエステル（例えばトリヒドロカルビルホスフェート、ジヒドロカルビル一酸ホスフェート、モノヒドロカルビル二酸ホスフェート、及びこれらの混合物）、亜リン酸のモノ−、ジ−及びトリエステル（例えばトリヒドロカルビルホスファイト、ジヒドロカルビル水素ホスファイト、ヒドロカルビル二酸ホスファイト、及びこれらの混合物）、ホスホン酸のエステル（（「第一級」、ＲＰ（Ｏ）（ＯＲ）２、及び「第二級」、Ｒ２Ｐ（Ｏ）（ＯＲ）の両方）、ホスフィン酸のエステル、ホスホニルハライド（例えばＲＰ（Ｏ）Ｃｌ２及びＲ２Ｐ（Ｏ）Ｃｌ）、ハロホスファイト（例えば（ＲＯ）ＰＣｌ２及び（ＲＯ）２ＰＣｌ）、ハロホスフェート（例えばＲＯＰ（Ｏ）Ｃｌ２及び（ＲＯ）２Ｐ（Ｏ）Ｃｌ）、三級ピロリン酸エステル（例えば（ＲＯ）２Ｐ（Ｏ）−Ｏ−Ｐ（Ｏ）（ＯＲ）２）、及び任意の前記有機リン化合物の全または部分硫黄類似体などのような有機リン化合物を使用することができ、各ヒドロカルビル基は、約１００以下の炭素原子、好ましくは約５０以下の炭素原子、より好ましくは約２４以下の炭素原子、最も好ましくは約１２以下の炭素原子を含有する。ハロホスフィンハライド（例えばヒドロカルビルリン四ハロゲン化物、ジヒドロカルビルリン三ハロゲン化物、及びトリヒドロカルビルリン二ハロゲン化物）及びハロホスフィン（モノハロホスフィン及びジハロホスフィン）も、あまり好ましくないが使用可能である。
【００７６】
潤滑剤は、本明細書では、上記に定める分散剤要件が潤滑剤中で依然満たされている限り、上記に定める１つ以上のホウ素化及びリン酸化された分散剤と、ホウ素化及びリン酸化されていない分散剤を組み合わせた混合物を含むことができる。
【００７７】
使用される場合、上記に記載された分散剤の処理率は、潤滑剤中に、約１〜約１５重量パーセント、他の手法において、約２〜約１３重量パーセント、さらに他の手法において、約４〜約１０重量パーセントで提供される。
【００７８】
洗剤：潤滑剤組成物はまた、１つ以上の洗剤または混合物も含む。一手法によって、洗剤は、金属含有洗剤、例えば中性から過塩基洗剤などである。好適な洗剤基質としては、フェネート、硫黄含有フェネート、スルホネート、カリキサラート、サリキサレート、サリチレート、カルボン酸、亜リン酸、モノ−及び／またはジ−チオリン酸、アルキルフェノール、硫黄結合アルキルフェノール化合物、及びメチレン架橋フェノールが挙げられる。好適な洗剤及びこれらの調製方法は、米国特許第７，７３２，３９０号及びそこに引用された参考文献を含む、多数の特許公報において、詳細に記載されている。一手法において、洗剤は、中性から過塩基のアルカリ金属またはアルカリ土類金属塩を含む、スルホネート、フェネートまたはカルボキシレートである。洗剤は、直鎖状または分岐鎖状、例えば直鎖状または分岐鎖状スルホネートであってもよい。直鎖状洗剤は、結合している側鎖を有しない直鎖を含み、典型的には、１つまたは２つの他の炭素原子とのみ結合している炭素原子を含むものである。分岐鎖状洗剤は、分子の主鎖に結合している１つ以上の側鎖を有すものであり、１、２、３または４つの他の炭素原子と結合している炭素原子を含むことができる。一実施形態において、スルホネート洗剤は、主に直鎖状のアルキルベンゼンスルホネート洗剤であってもよい。幾つかの実施形態において、直鎖状アルキル（またはヒドロカルビル）基は、アルキル基の直鎖のどの位置でも、しかし多くの場合、直鎖の２、３または４の位置、場合によっては、主に２の位置で、ベンゼン環に結合していてもよい。他の実施形態において、アルキル（またはヒドロカルビル）基は、分岐していてもよい。すなわち、分岐したオレフィン、例えばプロピレンまたは１−ブテンまたはイソブテンなどから形成される。直鎖状及び分岐鎖状アルキル基の混合物を有するスルホネート洗剤も、使用され得る。
【００７９】
洗剤基質は、アルカリ金属またはアルカリ土類金属、例えば、これらに限定されないが、カルシウム、マグネシウム、カリウム、ナトリウム、リチウム、バリウム、またはこれらの混合物で塩化されてもよい。幾つかの実施形態において、洗剤はバリウムを含まない。好適な洗剤としては、石油スルホン酸、及びアリール基がベンジル、トリル、及びキシリルのうちの１つである、長鎖モノ−またはジ−アルキルアリールスルホン酸のアルカリ金属またはアルカリ土類金属塩を挙げることができる。
【００８０】
過塩基洗剤添加剤は当該技術分野においてよく知られており、アルカリ金属またはアルカリ土類金属の過塩基洗剤添加剤であってもよい。このような洗剤添加剤は、金属酸化物または金属水酸化物と、基質及び二酸化炭素ガスとを反応させることによって調製することができる。基質は、典型的には、酸、例えば酸、例えば脂肪族置換スルホン酸、脂肪族置換カルボン酸、または脂肪族置換フェノールなどである。一般的には、「過塩基」という用語は、金属塩、例えばスルホネート、カルボキシレート、及びフェネートの金属塩などを指し、存在する金属の量は、化学量論的量を超過する。このような塩は、１００％を超える変換レベルを有することができる（すなわち、このような塩は、酸を「正の」「中性の」塩に変換するのに必要な金属の理論量の１００％超を含むことができる）。よくＭＲと省略される「金属比」という表現は、既知の化学反応性及び化学量論性に基づいて、過塩基塩中の金属の総化学等量と、中性塩中の金属の総化学等量の比率を指定するために使用される。正塩または中性塩において、金属比は１であり、過塩基において、ＭＲは１超である。このような塩は、通常過塩基、ハイパー塩基、またはスーパー塩基塩と称され、有機硫黄酸、カルボン酸、またはフェノールの塩であってもよい。洗剤はまた、約２７〜約４５０、他の手法において、約２００〜約４００の総塩基数（ＴＢＮ）を示すことができる。
【００８１】
使用される場合、洗剤の処理率は、潤滑剤組成物の総重量を基準として、約０．０５重量パーセント〜約７重量パーセントであってもよい。
【００８２】
摩擦調整剤：潤滑油組成物はまた、本明細書では、１つ以上の摩擦調整剤も、任意選択で含有することができる。好適な摩擦調整剤としては、金属含有及び金属を含有しない摩擦調整剤を含むことができ、イミダゾリン、アミド、アミン、スクシンイミド、アルコキシル化アミン、アルコキシル化エーテルアミン、アミンオキシド、アミドアミン、ニトリル、ベタイン、第四級アミン、イミン、アミン塩、アミノグアニジン、アルカノールアミド、ホスホネート、金属含有化合物、グリセロールエステル、硫化脂肪族化合物及びオレフィン、ヒマワリ油及び他の天然に存在する植物油または動物油、ポリオール及び１つ以上の脂肪族または芳香族カルボン酸のジカルボン酸エステル、エステルまたは部分エステル、などを挙げることができるが、これらに限定されない。
【００８３】
好適な摩擦調整剤としては、直鎖状、分岐鎖状、または芳香族ヒドロカルビル基、またはこれらの混合物から選択される、飽和でも不飽和でもよい、ヒドロカルビル基を含有することができる。ヒドロカルビル基は、炭素及び水素、またはヘテロ原子、例えば硫黄または酸素などから構成されてもよい。ヒドロカルビル基は、約１２〜約２５個の炭素原子の範囲であってもよい。実施形態において、摩擦調整剤は、長鎖脂肪酸エステルであってもよい。実施形態において、長鎖脂肪酸エステルは、モノ−エステル、またはジ−エステル、または（トリ）グリセリドであってもよい。摩擦調整剤としては、長鎖脂肪酸アミド、長鎖脂肪酸エステル、長鎖脂肪酸エポキシ誘導体、または長鎖イミダゾリンであってもよい。
【００８４】
他の好適な摩擦調整剤としては、有機、無灰（金属を含まない）、窒素を含まない有機摩擦調整剤を挙げることができる。このような摩擦調整剤としては、カルボン酸及び無水物と、アルカノールを反応させることによって形成されるエステルを含むことができ、一般的には、親油性炭化水素鎖に共有結合している極性末端基（例えばカルボキシルまたはヒドロキシル）を含む。有機無灰窒素を含まない摩擦調整剤の例は、一般的には、オレイン酸のモノ−、ジ−、トリ−エステルを含有することができる、グリセロールモノオレエート（ＧＭＯ）として知られている。他の好適な摩擦調整剤は、米国特許第６，７２３，６８５号において記載されている。
【００８５】
アミン系摩擦調整剤としては、アミンまたはポリアミンを挙げることができる。このような化合物は、直鎖状、飽和もしくは不飽和のいずれか、またはこれらの混合物であるヒドロカルビル基を有することができ、約１２〜約２５炭素原子を含有することができる。好適な摩擦調整剤のさらなる例としては、アルコキシル化アミン及びアルコキシル化エーテルアミンが挙げられる。このような化合物は、直鎖状、飽和もしくは不飽和のいずれか、またはこれらの混合物であるヒドロカルビル基を有することができる。このような化合物は、約１２〜約２５個の炭素原子を含有することができる。例としては、エトキシル化アミン及びエトキシル化エーテルアミンが挙げられる。
【００８６】
アミン及アミドは、それ自体、またはホウ素化合物、例えば酸化ホウ素、ハロゲン化ホウ素、メタボラート、ホウ酸、またはモノ−、ジ−、トリ−ホウ酸アルキルとの付加または反応生成物の形態で使用することができる。他の好適な摩擦調整剤は、米国特許第６，３００，２９１号において記載されている。
【００８７】
酸化防止剤：潤滑油組成物はまた、本明細書では、１つ以上の酸化防止剤も、任意選択で含有することができる。酸化防止剤化合物は、知られており、例えばフェネート、フェネートスルフィド、硫化オレフィン、ホスホ硫化テルペン、硫化エステル、芳香族アミン、アルキル化ジフェニルアミン（例えばノニルジフェニルアミン、ジ−ノニルジフェニルアミン、オクチルジフェニルアミン、ジ−オクチルジフェニルアミン）、フェニル−α−−ナフチルアミン、アルキル化フェニル−α−ナフチルアミン、ヒンダード非芳香族アミン類、フェノール、ヒンダードフェノール、油溶性モリブデン化合物類、高分子酸化防止剤、またはこれらの混合物が挙げられる。酸化防止剤は、単独で、または組み合わせで使用することができる。
【００８８】
腐食防止剤：自動変速装置潤滑剤は、追加の腐食防止剤をさらに含むことができる（他の記載された成分の幾つかも、銅腐食防止特性を有し得ることに注目すべきである）。好適な追加の銅腐食防止剤としては、エーテルアミン、ポリエトキシル化化合物、例えばエトキシル化アミン及びエトキシル化アルコールなど、イミダゾリン、モノアルキル及びジアルキルチアジアゾールなどが挙げられる。
【００８９】
チアゾール、トリアゾール及びチアジアゾールも、潤滑剤中で使用することができる。例としては、ベンゾトリアゾール、トリルトリアゾール、オクチルトリアゾール、デシルトリアゾール、ドデシルトリアゾール、２−メルカプトベンゾトリアゾール、２，５−ジメルカプト−１，３，４−チアジアゾール、２−メルカプト−５−ヒドロカルビルチオ−１，３，４−チアジアゾール、及び２−メルカプト−５−ヒドロカルビルチオ−１，３，４−チアジアゾールが挙げられる。好ましい化合物は、１，３，４−チアジアゾール、特に２−ヒドロカルビルジチオ−５−メルカプト−１，３，４−ジチアジアゾールであり、幾つかが商業物品として入手可能である。
【００９０】
発泡防止剤／消泡剤：消泡／界面活性剤はまた、本開示による流体中に含むことができる。種々の剤がこのような使用に関して知られている。エチルアクリレート及びヘキシルエチルアクリレートのコポリマー、例えばＳｏｌｕｔｉａから入手可能なＰＣ−１２４４などが特に好ましい。シリコーン流体、例えば４％ＤＣＦが好ましい。消泡剤の混合物が特に好ましい。
【００９１】
シール膨潤剤：本開示の自動変速装置流体は、シール膨潤剤をさらに含むことができる。シール膨潤剤、例えばエステル、アジペート、セバケート、アゼラート、フタレート、スルホン、アルコール、アルキルベンゼン、置換スルホラン、芳香族化合物、または鉱物油などは、エラストマー材料の膨潤を引き起こし、エンジン及び自動変速装置内でシールとして使用される。
【００９２】
アルコール型シール膨潤剤は、一般的には、低揮発性直鎖状アルキルアルコール、例えばデシルアルコール、トリデシルアルコール、及びテトラデシルアルコーツなどである。シール膨潤剤として有用なアルキルベンゼンとしては、ドデシルベンゼン、テトラデシルベンゼン、ジノニルベンゼン、ジ（２−エチルヘキシル）ベンゼンなどが挙げられる。置換スルホラン（例えば、参照により本明細書に組み込まれる、米国特許第４，０２９，５８８号に記載されているもの）は、同様に、本発明による組成物中にシール膨潤剤として有用である。本開示においてシール膨潤剤として有用な鉱物油としては、高いナフテン系化合物または芳香族化合物含有量を有する低粘度鉱物油が挙げられる。芳香族化合物シール膨潤剤としては、市販のＥｘｘｏｎ  Ａｒｏｍａｔｉｃ  ２００  ＮＤシール膨潤剤が挙げられる。鉱物油シール膨潤剤の市販品の例としては、Ｅｘｘｏｎ（登録商標）Ｎｅｃｔｏｎ（登録商標）−３７（ＦＮ  １３８０）及びＥｘｘｏｎ（登録商標）Ｍｉｎｅｒａｌ  Ｓｅａｌ  Ｏｉｌ（ＦＮ  ３２００）が挙げられる。
【００９３】
防錆剤：種々の既知の防錆剤または添加剤は、変速装置流体に使用することが知られており、本開示による流体に使用するのに好適である。アルキルポリオキシアルキレンエーテル、例えばＭａｚａｗｅｔ（登録商標）７７など、Ｃ−８酸、例えばＮｅｏｆａｔ（登録商標）８など、オキシアルキルアミン、例えばＴｏｍａｈ  ＰＡ−１４など、３−デシルオキシプロピルアミン、及びポリオキシプロピレン−ポリオキシエチレンブロックコポリマー、例えばＰｌｕｒｏｎｉｃ（登録商標）Ｌ−８１などが、特に好ましい。
【００９４】
極圧剤：潤滑油組成物はまた、本明細書では、１つ以上の極圧剤も、任意選択で含有することができる。油溶性である極圧（ＥＰ）剤としては、硫黄及びクロロ硫黄含有ＥＰ剤、塩素化炭化水素ＥＰ剤、及びリンＥＰ剤が挙げられる。このようなＥＰ剤の例としては、塩素化ワックス；有機硫化物及び多硫化物、例えばジベンジルジスルフィド、ビス（クロロベンジル）ジスルフィド、ジブチルテトラスルフィド、オレイン酸の硫化メチルエステル、硫化アルキルフェノール、硫化ジペンテン、硫化テルペン、及び硫化ディールス−アルダー付加生成物など；ホスホ硫化炭化水素、例えば硫化リンとテルペンチンまたはオレイン酸メチルの反応生成物など；リンエステル、例えばジヒドロカルビル及びトリヒドロカルビルホスファイトなど、例えばジブチルホスファイト、ジヘプチルホスファイト、ジシクロヘキシルホスファイト、ペンチルフェニルホスファイト；ジペンチルフェニルホスファイト、トリデシルホスファイト、ジステアリルホスファイト及びポリプロピレン置換フェニルホスファイト；金属チオカルバメート、例えばジオクチルジチオカルバミン酸亜鉛、及びバリウムヘプチルフェノール二酸；例えばジアルキルジチオリン酸とプロピレンオキシドの反応生成物のアミン塩を含む、アルキル及びジアルキルリン酸のアミン塩、；及びこれらの混合物が挙げられる。
【００９５】
耐摩耗剤：潤滑油組成物はまた、本明細書では、１つ以上の耐摩耗剤も、任意選択で含有することができる。好適な耐摩耗剤の例としては、金属チオホスフェート；ジアルキルジチオリン酸金属塩；リン酸エステルまたはその塩；リン酸エステル（複数可）；亜リン酸塩；リン含有カルボン酸エステル、エーテル、またはアミド；硫化オレフィン；チオカルバメートエステル、アルキレンカップリングチオカルバメート、及びビス（Ｓ−アルキルジチオカルバミル）ジスルフィドを含む、チオカルバメート含有化合物；及びこれらの混合物が挙げられるが、これらに限定されない。好適な耐摩耗剤は、モリブデンジチオカルバメートであってもよい。リン含有耐摩耗剤は、欧州特許第６１２８３９号においてより詳細に記載されている。ジアルキルジチオホスフェート塩中の金属は、アルカリ金属、アルカリ土類金属、アルミニウム、鉛、スズ、モリブデン、マンガン、ニッケル、銅、チタン、または亜鉛であってもよい。有用な耐摩耗剤は、ジアルキルジチオリン酸亜鉛であってもよい。
【００９６】
好適な耐摩耗剤のさらなる例としては、チタン化合物、酒石酸塩、酒石酸イミド、リン化合物の油溶性アミン塩、硫化オレフィン、ホスファイト（例えば、ジブチルホスファイトなど）、ホスホネート、チオカルバメート含有化合物、例えばチオカルバメートエステル、チオカルバメートアミド、チオカルバミン酸エーテル、アルキレンカップリングチオカルバメート、及びビス（Ｓ−アルキルジチオカルバミル）ジスルフィドなどが挙げられる。酒石酸塩または酒石酸イミドは、アルキル−エステル基を含有することができ、アルキル基の炭素原子の合計は、少なくとも８個であってもよい。一実施形態において、耐摩耗剤としてはシトレートを挙げることができる。
【００９７】
耐摩耗剤は、潤滑油組成物の約０重量％〜約１５重量％、他の手法において、約０．０１重量％〜約１０重量％、さらに他の手法において、約０．０５重量％〜約５重量％、さらなる手法において、約０．１重量％〜約３重量％を含む範囲で存在することができる。
【００９８】
本明細書で使用される場合、「粘度指数」という用語は、温度の変化に伴う粘度の変化に関する任意の尺度である。粘度指数は、次式を使用して算出することができる。ＶＩ＝１００＊［（Ｌ−Ｕ）／（Ｌ−Ｈ）］、式中、
●Ｌ＝１００℃で同じ動粘度を有する粘度指数０の油の４０℃での動粘度、油の粘度指数は、ｍｍ２／ｓ（ｃＳｔ）で算出される。
●Ｈ＝１００℃で同じ動粘度を有する粘度指数１００の油の４０℃での動粘度、油の粘度指数は、ｍｍ２／ｓ（ｃＳｔ）で算出される。
●Ｕ＝粘度指数が、ｍｍ２／ｓ（ｃＳｔ）で算出される油の４０℃での動粘度。
【００９９】
本明細書で測定されるように、ＫＶ１００を測定する条件は、約７．７の重量パーセントＤＩパッケージ、及びＰＭＡ系ＶＩＩポリマー添加後の約６ｃＳｔの目標のＫＶ１００を有する、約２．３ｃＳｔの群３の基油（ＵｌｔｒａＳ２）を使用することである。
【０１００】
本明細書で使用される場合、「処理率」という用語は、潤滑油中の成分の重量パーセントを指す。例えば、油組成物中の特定のポリマーの処理率は、組成物中のポリマーの重量パーセントである。処理率＝（油を含まないベースにおけるポリマーの重量）／（組成物全体の重量）×１００％。上記のように、ポリマーの処理率は、本明細書では、油または重合時に使用したキャリア流体を含まないポリマーの固形を指す。
【０１０１】
本明細書で使用される場合、「多分散性指数」という用語は、「分散度」という用語と同義語であり、（重量平均分子量）／（数平均分子量）と等しい。
【０１０２】
上記の検討に基づき、様々な潤滑組成物成分の例示的な範囲を、下記の表１に記載する。
【０１０３】
【表１】
2018188638.tif 000006
【０１０４】
本明細書で記載される粘度指数向上剤は、自動車用に設計された潤滑剤、例えばドライブライン流体、エンジン油、及び／または自動変速装置流体などに特に好適である。幾つかの手法において、好適な自動変速装置は、湿式摩擦クラッチ変速装置を含むことができ、典型的には、複数のクラッチ板（少なくとも３つ、及び６つ以下であってもよい）、例えばセルロース系のブレーキライニングを有するもの、作用ピストンと開放バネの間の、筐体内で一緒に詰め込まれた、関連した鉄製リアクションプレートを有する各々などを有する。このような変速装置はまた、他の一般的な部品、例えば波板またはクッション板、スペーサー板、及び／または保持リングなども含むことができる。湿式摩擦クラッチは、潤滑変速装置流体、及び本明細書で記載される粘度指数向上剤を使用して、流体圧力の選択した適用によって、従来の様式で操作される。
【０１０５】
本開示及びその多くの利益のより良好な理解を、以下の実施例を用いて、明らかにすることができる。以下の実施例は、例示的であって、その範囲または精神のいずれも限定するものではない。当業者は、これらの実施例に記載される成分、方法、工程、及び装置の変更が使用可能であることを、容易に理解する。特に断りのない限り、本開示で言及されるすべてのパーセント、比率、及び部は、重量である。
【実施例】
【０１０６】
材料及び方法
【０１０７】
下記実施例におけるラウリル（メタ）アクリレート（ＬＭＡ）、メチル（メタ）アクリレート（ＭＭＡ）、ｎ−ブチル（メタ）アクリレート（ｎ−ＢＭＡ）、及びセチル−エイコシル（メタ）アクリレート（ＣＥＭＡ）は、Ｅｖｏｎｉｋ  Ｏｉｌ  Ａｄｄｉｔｉｖｅｓ  ＵＳＡから入手可能である。実施例における２−ヒドロキシエチル（メタ）アクリレート（ＨＥＭＡ）は、Ｓｉｇｍａ  Ａｌｄｒｉｃｈから入手可能である。
【０１０８】
下記実施例におけるＣｈｅｍｏｕｒｓのＶａｚｏ（商標）６７、（２．２’−アゾビス（２−メチルブチロニトリル））は、重合開始剤として使用された。重合反応用の基油は、ＣｏｎｏｃｏＰｈｉｌｌｉｐｓの８０Ｎ、群２の基油（ＫＶ１００は約３．０ｃＳｔである）であった。ブレンド研究に使用された基油は、２ＵＬＴＲＡＳ（ＰＨＩＬＬＩＰＳ６６、群３の基油）であった。
【０１０９】
全般的な合成方法
【０１１０】
【化５】
2018188638.tif 000007
【０１１１】
計画１：フリーラジカル重合（ＦＲＰ）経路、及び可逆性付加フラグメンテーション連鎖移動（ＲＡＦＴ）経路を介するＰＭＡ合成の全般的な手順。
【０１１２】
上記全般的な計画において、モノマーは、溶媒中（例えば、Ｃｏｎｏｃｏ  Ｐｈｉｌｌｉｐｓの８０Ｎ、群２の基油）で、高温（例えば、８０〜８５℃）で、上記で言及された開始剤と一緒に、１）ＦＲＰ経路を介する、連鎖移動剤、例えばドデシルメルカプタンなど、または２）ＲＡＦＴ経路を介する、ＲＡＦＴ剤、例えば４−シアノ−４−［（ドデシルスルファニルチオカルボニル）スルファニル］ペンタン酸などを使用して反応する。結果として生じるポリ（メタ）アクリレート（ＰＭＡ）ポリマー生成物が、上記の計画において提供され、ａ、ｂ、ｃ、ｄ、及びｅは、元の反応混合物中のモノマーの相対濃度を基準として、最終ＰＭＡ製品中の各モノマーの相対量を示す。本開示において、ｃ及びｅはゼロであり得る。任意選択で、分散剤モノマー、例えばジメチルアミノプロピルメタクリルアミドなどがまた、添加され得る。
【０１１３】
実施例１：
【０１１４】
この実施例は、本開示による、ＦＲＰまたはＲＡＦＴ重合手順のいずれかを使用するポリ（メタ）アクリレートポリマーの形成を説明する。直鎖状ランダムコポリマーを有するＰＭＡを、表２によるモル比で、従来のフリーラジカル重合（ＦＲＰ）または可逆性付加フラグメンテーション連鎖移動（ＲＡＦＴ）重合のいずれかによって合成した。
【０１１５】
ＦＲＰ手順：
【０１１６】
ＦＲＰによるＰＭＡを、以下の全般的な手順によって、典型的に合成した。反応物質の量を表２に示す。
【０１１７】
ＭＭＡ、ＬＭＡ、ｎ−ＢＭＡ、ＨＥＭＡ、及びＣＥＭＡの適切な量を、ガラス製反応器に仕込んだ。従来の連鎖移動剤、例えばｎ−ドデカンチオールの０〜０．０５重量％に等しい量、及び８０Ｎの基油を、反応器にさらに仕込んだ。反応器は、０．３ＳＣＦＨでフローする窒素入口、中間速度の機械的攪拌機、熱電対、及び水冷式コンデンサを備えていた。次いで、反応混合液を、Ｎ２下で３０分間撹拌して、混合を確実にし、次いで、混合液を、８３℃に加熱し、２，２’−アゾビス（２−メチルブチロニトリル）を添加し、次いで、同じ温度で４時間撹拌した。完了を確実にするために、試料を分析した後、追加の油を必要に応じて添加して、均質な混合物を作製した。結果として生じるポリマー生成物の分子量を、ＲＩ検出器を備えたゲル透過クロマトグラフィー（ＧＰＣ）によって、較正基準としてポリ（メチルメタクリレート）を使用して、測定した。重量平均分子量（Ｍｗ）及び多分散性について得られた結果を、表４に示す。合成されたＰＭＡを、２ｕｌｔｒａ基油中で、同じ処理率の関連するＤＩパッケージとブレンドし、ＰＭＡ性能について分析した。
【０１１８】
ＲＡＦＴ手順：
【０１１９】
ＲＡＦＴ重合によるＰＭＡを、従来の連鎖移動剤が、約０〜約０．１５重量％のＲＡＦＴ剤、例えば４−シアノ−４−［（ドデシルスルファニルチオカルボニル）スルファニル］ペンタン酸に置き換えられた以外は、ＦＲＰに関して上記に記載された以下の同じ手順によって合成した。
【０１２０】
実施例２：
【０１２１】
下記の表２において、実施例１に基づいて合成した、本開示の１９の代表的なＰＭＡ試料のデータを示し、従来技術のポリマーと比較する。モノマー、ＬＭＡ、ＭＭＡ、ＨＥＭＡ、ｎ−ＢＭＡ、及びＣＥＭＡに対応する値を、モルパーセントで、表２に表す。ＰＭＡ試料２、５、７、９、１４、１６、及び１９を、フリーラジカル重合（ＦＲＰ）によって合成し、ＰＭＡ試料１、３、４、６、８、１０〜１３、１５、１７、及び１８を、可逆性付加フラグメンテーション連鎖移動（ＲＡＦＴ）重合を使用して合成した。
【０１２２】
【表２】
2018188638.tif 000008
【０１２３】
下記の表３は、本明細書では、例えば、高い粘度指数値を有し、潤滑油組成物に使用するのに好適なポリマーを調製するために見出された、様々な選択された関係、及びモノマーの比率を示す。表は、ＬＭＡとＣＥＭＡモノマーのモルパーセントの合計を、ＭＭＡとｎ−ＢＭＡモノマーのモルパーセントで割った比率である、アルキル比を含む。（メタ）アクリレート比とは、ＬＭＡとＭＭＡモノマーのモルパーセントの合計を、ＨＥＭＡモノマーのモルパーセントで割った比率である。これらの比率はまた、潤滑剤の粘度指数に対して、図１及び２においても図示される。表４は、形成されたポリマーの、重量平均分子量及び多分散性指数を含む、特性を示し、表５は、形成された潤滑剤の特性を示す。
【０１２４】
【表３】
2018188638.tif 000009
【０１２５】
【表４】
2018188638.tif 000010
【０１２６】
【表５】
2018188638.tif 000011
【０１２７】
本開示のポリマー及び潤滑剤は、本明細書において、その詳細な説明及び要約に関連して記載されている。上記の記載は、例示することを意図しており、添付の特許請求の範囲によって定義される、開示の範囲を限定するものではない。他の態様、利益、及び変更は、請求項の範囲内である。
【図１】
2018188638.tif 000012
【図２】
2018188638.tif 000013
【外国語明細書】
2018188638000001.pdf